(57)【要約】  本発明は、ＵＶ線によって誘発される劣化および変色現象に対して改善された耐性を有するポリマー組成物であって、少なくとも１種の芳香族スルホンポリマーと、少なくとも１種の有機ＵＶ吸収剤と、（ｉ）二価金属の塩基性酸化物および水酸化物ならびに（ｉｉ）弱酸の塩からなる群から選択される少なくとも１種の塩基性化合物とを含む組成物と、その製造方法と、それから得られる造形品とに関する。【選択図】なし【特許請求の範囲】
【請求項１】
−  少なくとも１種の芳香族スルホンポリマー［ポリマー（Ｐ）］と；
−  ヒドロキシルフェニル−トリアジン化合物［化合物（Ｔ）］、シアノアクリレート化合物［化合物（ＣＮ）］、ベンゾオキサジン−４−オン化合物［化合物（ＢＸ）］、およびベンゾトリアゾール化合物［化合物（ＢＴ）］からなる群から選択される少なくとも１種の有機ＵＶ吸収剤と；
−  （ｉ）二価金属の塩基性酸化物および水酸化物ならびに（ｉｉ）弱酸の塩からなる群から選択される少なくとも１種の塩基性化合物［化合物（Ｂ）］と
を含む組成物。
【請求項２】
前記有機ＵＶ吸収剤が、式（Ｉ）：
2017526790.tif 000062
（式中：
−  互いに等しいかまたは異なるＡｒａおよびＡｒｂは、独立して芳香族基であり、前記芳香族基は、１つまたは２つ以上のヘテロ原子を場合により含み；
−  Ｒｊは、１つまたは２つ以上のヘテロ原子を場合により含む炭化水素基であり；
−  ｊは、ゼロであるかまたは１〜４、特に１〜２の整数である）
の少なくとも１種のヒドロキシルフェニル−トリアジン化合物［化合物（Ｔ））
である、請求項１に記載の組成物。
【請求項３】
前記化合物（Ｔ）が、下式：
2017526790.tif 000063
（ここで、ｍは、１〜２０の整数、好ましくは１１と１２との混合である）
2017526790.tif 000064
2017526790.tif 000065
2017526790.tif 000066
のいずれかに従う化合物からなる群から選択される、請求項２に記載の組成物。
【請求項４】
前記吸収剤（ＵＶ）が、式（ＶＩ）：
2017526790.tif 000067
（式中：
−  互いに等しいかまたは異なるＡｒａおよびＡｒｂは独立して、芳香族基であり、前記芳香族基は、１つまたは２つ以上のヘテロ原子を場合により含み；
−  Ｒｃｎは、１つまたは２つ以上のヘテロ原子を場合により含む炭化水素基である）
の少なくとも１種のシアノアクリレート化合物［化合物（ＣＮ）］であり、および好ましくは化合物（ＣＮ）が、式（ＶＩＩ）：
2017526790.tif 000068
（式中：
−  Ｒｃｎ１は独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000069
（ここで、ｎは、１〜４の整数であり、およびＥは、炭化水素基、好ましくは脂肪族基である）
の基であり；
−  ｊは、ゼロまたは０〜４の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキルレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２によって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
に従う、請求項１に記載の組成物。
【請求項５】
前記吸収剤（ＵＶ）が、式（ＶＩＩＩ）：
2017526790.tif 000070
（式中：
−  ＲＢＸは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000071
（ここで、Ｅ’は、炭化水素基、好ましくは芳香族基、より好ましくはフェニル基である）
の基であり；
−  ｊは、ゼロまたは０〜４の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２よって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
の少なくとも１種のベンゾオキサジン−４−オン化合物［化合物（ＢＸ）］である、請求項１に記載の組成物。
【請求項６】
前記吸収剤（ＵＶ）が、式（ＩＸ）：
2017526790.tif 000072
（式中：
−  ＲＢＴは独立して、Ｈ；Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000073
（ここで、Ｅ’’は、炭化水素基、好ましくは芳香族基、より好ましくは式：
2017526790.tif 000074
の基である）
の基であり；
−  ｊは、ゼロまたは０〜４の整数であり；ｊ’は、ゼロまたは０〜３の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５；であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２によって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
の少なくとも１種のベンゾトリアゾール化合物［化合物（ＢＴ）］である、請求項１に記載の組成物。
【請求項７】
吸収剤（ＵＶ）の量が、ポリマー（Ｐ）の１００重量部当たり少なくとも０．００１、好ましくは少なくとも０．０１、より好ましくは少なくとも０．１重量部のものであり、および／または吸収剤（ＵＶ）の前記量が、ポリマー（Ｐ）の１００重量部当たり多くとも１０、好ましくは少なくとも８、より好ましくは少なくとも５重量部のものである、請求項１〜６のいずれか一項に記載の組成物。
【請求項８】
前記化合物（Ｂ）が、（ｊ）アルカリ土類金属の酸化物ならびにＺｎおよびＰｂ（ＩＩ）の酸化物から、ならびに（ｊｊ）アルカリもしくはアルカリ土類金属のまたはＰｂのもしくはＺｎのステアリン酸塩、安息香酸塩、炭酸塩、シュウ酸塩および亜リン酸塩から選択され；好ましくは化合物（Ｂ）が、ＭｇＯ、ＣａＯ、およびそれらを含む混合酸化物から選択される、請求項１〜７のいずれか一項に記載の組成物。
【請求項９】
化合物（Ｂ）の量が、ポリマー（Ｐ）の１００重量部当たり少なくとも０．００１、好ましくは少なくとも０．０１、より好ましくは少なくとも０．１重量部のものであり、および／または化合物（Ｂ）の前記量が、ポリマー（Ｐ）の１００重量部当たり多くとも１０、好ましくは少なくとも８、より好ましくは少なくとも５重量部のものである、請求項１〜８のいずれか一項に記載の組成物。
【請求項１０】
前記芳香族スルホンポリマー［ポリマー（Ｐ）］が任意のポリマーであり、その繰り返し単位の少なくとも５０モル％が式−Ａｒ−ＳＯ２−Ａｒ’−［繰り返し単位（ＲＳＰ）］（ここで、互いに等しいかまたは異なるＡｒおよびＡｒ’は芳香族基である）の少なくとも１つの基を含み、前記繰り返し単位（ＲＳＰ）が、式：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−  （ＲＳＰ−２）
（式中：
−  互いにおよび出現ごとに等しいかまたは異なるＡｒ１、Ａｒ２、Ａｒ３、Ａｒ４、およびＡｒ５は独立して、芳香族単核または多核基であり；
−  互いにおよび出現ごとに等しいかまたは異なるＴおよびＴ’は独立して、結合、または１つもしくは２つ以上のヘテロ原子を任意選択的に含む二価の基であり；好ましくはＴ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−ＳＯ２−、−Ｃ（ＣＨ３）（ＣＨ２ＣＨ２ＣＯＯＨ）−、および式：
2017526790.tif 000075
の基からなる群から選択され、および
好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
2017526790.tif 000076
の基からなる群から選択され、および
−  互いに等しいかまたは異なるｎおよびｍは独立して、ゼロまたは１〜５の整数である）
に従う繰り返し単位（ＲＳＰ−２）である、請求項１〜９のいずれか一項に記載の組成物。
【請求項１１】
前記ポリマー（Ｐ）の前記繰り返し単位（ＲＳＰ−２）が、以下の式（Ｓ−Ａ）〜（Ｓ−Ｄ）：
2017526790.tif 000077
（式中：
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択され；
−  互いに等しいかまたは異なるＴおよびＴ’は、結合、または１つもしくは２つ以上のヘテロ原子を任意選択的に含む二価の基であり；好ましくはＴ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、−ＳＯ２−、および式：
2017526790.tif 000078
の基からなる群から選択され、および
好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
2017526790.tif 000079
の基からなる群から選択され、および
−  ｊ’は、ゼロであるかまたは０〜４の整数である）
のものからなる群から選択される、請求項６に記載の組成物。
【請求項１２】
前記組成物の総重量に対して、少なくとも３０重量％、好ましくは少なくとも４０重量％、より好ましくは少なくとも５０重量％のポリマー（Ｐ）を含む、請求項１〜１１のいずれか一項に記載の組成物。
【請求項１３】
ポリマー（Ｐ）と異なる追加のポリマー（Ｐ’）であって、芳香族ポリイミド（ＰＩ）、特にポリエステル−イミド（ＰＥＩ）およびポリアミド−イミド（ＰＡＩ）、ポリエーテルエーテルケトン（ＰＥＥＫ）およびポリエーテルケトンケトン（ＰＥＫＫ）などのポリアリールエーテルケトン（ＰＡＥＫ）、液晶ポリマー（ＬＣＰ）、芳香族ジカルボン酸から誘導されるポリアミド（ＰＰＡ）および芳香族ジアミンから誘導されるポリアミド（ＰＸＡ）を含む半芳香族ポリアミド（ＰＡ）、ならびにポリカーボネート（ＰＣ）を含むが、それらに限定されないポリマー（Ｐ’）をさらに含む、請求項１〜１２のいずれか一項に記載の組成物。
【請求項１４】
請求項１〜１３のいずれか一項に記載の組成物を製造する方法であって、少なくとも前記芳香族スルホンポリマー［ポリマー（Ｐ）］と；前記有機ＵＶ吸収剤［吸収剤（ＵＶ）］と；前記塩基性化合物（Ｂ）とを混合する工程を含み、前記ポリマー（Ｐ）と、前記吸収剤（ＵＶ）と、前記塩基性化合物（Ｂ）とを、好ましくは共回転および反転押出機、一軸スクリュー押出機、共混練機、ディスク−パックプロセッサなどの従来型溶融配合装置を用いることにより、融解状態でブレンドすることによって混合する工程を含み、および様々な他のタイプの押出装置を用いることができる、方法。
【請求項１５】
少なくとも部分的に請求項１〜１３のいずれか一項に記載の組成物から製造される物品であって、
−  管継手、リング、蛇口、弁および多岐管など、圧力下を含めて水または他の流体の輸送用に使用される配管物品であって、その一般的な用途分野は、家庭用温冷水、ラジエータ加熱システム、床および壁冷暖房システム、圧縮空気システムおよび天然ガス用配管システムを含む、配管物品；
−  医療機器または機器の部品（とりわけ、ハンドルおよび観察ガラス）、医療処置（麻酔など）で使用される化学薬品を取り扱うまたは分配する医療装置の構成部品、そのような機器を保持するために使用されるケースおよびトレイなどの医療／歯科／ヘルスケア物品；
−  航空機でのパネルおよび構成部品（ダクトエレメント、構造ブラケット、ファスナー、客室インテリア構成部品または他の軽量もしくは中量構造エレメントおよび構成部品）などの航空機インテリア物品；
−  加温トレイ、スチームテーブルトレイ、プラスチック調理器具などの食品サービス物品；
−  ミルクおよび他の乳製品の収集または輸送のために用いられる配管システムなどの乳製品設備物品；
−  漏斗、フィルター装置および他の実験室設備などの実験室設備物品；
−  取付け部品、スナップ式部品、ネジボス部品、相互可動要素、機能要素、作動要素、トラッキング要素、調節要素、キャリア要素、フレーム要素、フィルム、特にスピーカーフィルム、スイッチ、コネクタ、ケーブル、ハウジング、ハウジング上に統合された任意の構造部品、ならびに例えばスピーカー部品、アンテナ構成部品および支持要素などの携帯型電子機器に使用されるようなハウジング以外の任意の他の構造部品、携帯電話タブレットおよびラップトップコンピュータなどを含む携帯型電子機器に使用されるキーパッドボタン、バッテリーカバー、フロントカバーを含む、電子機器の構造部品などの電子物品；
−  電線および電磁ワイヤー絶縁コーティング；
−  高温および／または攻撃的な化学環境に遭遇する自動車ボンネット下用途向け部品
からなる群から選択される物品。
【発明の詳細な説明】
【技術分野】
【０００１】
関連出願の相互参照
本出願は、２０１４年９月３日出願の米国仮特許出願第６２／０４５１０５号および２０１４年１０月２日出願の欧州特許出願公開第１４１８７４９３．３号に対する優先権を主張するものであり、これらの出願のそれぞれの全内容は、あらゆる目的のために参照により本明細書に援用される。
【０００２】
本発明は、改善された耐ＵＶ性能を有利に有する新規スルホンポリマー組成物と、その製造方法と、造形品へのその加工方法と、それから製造される造形品とに関する。
【背景技術】
【０００３】
ＵＶ線への暴露は、とりわけ機械的特性の低下、黄変、光沢の損失、変色など、ポリマーの特性に悪影響を及ぼすことが知られている。
【０００４】
これらの影響は、芳香族部分を含有するポリマー基材であって、それに含まれる前記芳香核がおよそ４２０ｎｍの波長までのＵＶ／ＶＩＳ線に特に敏感である、ポリマー基材において特に観察される。
【０００５】
ポリマー材料へのＵＶ線の有害な影響を回避するか、または少なくとも制限するために、安定剤が通常使用される。
【０００６】
安定剤は、光分解を防ぐためのそれらの作用機序によって定義される、３つのカテゴリー：
１．（光子吸収により）「励起」発色団を安定状態に戻すことができる失活剤；
２．（典型的には、酸素との相互作用による、ヒドロペルオキシラジカル、したがってヒドロペルオキシドとフリーラジカルとの発生によって）「励起」発色団の分解後に形成されたフリーラジカルに対して反応性がある、ＨＡＬＳ（ヒンダード芳香族アミン化合物）などのラジカル捕捉剤；
３．有害なＵＶ線をフィルターで除去し、それを分子の振動および回転エネルギーへ（したがって無害な熱へ）迅速に変換し、こうしてポリマーの光分解を防ぐＵＶ吸収剤
に分類することができる。
【０００７】
換言すれば、この最後のクラスの化合物は、有害なフリーラジカルをもたらすことなく光吸収後にそれらの安定状態に戻ること（電子再配列および放熱による励起状態の失活）ができる発色団である。
【０００８】
ＵＶ吸収剤がポリマーマトリックスで有効であるには、したがって、ＵＶ吸収剤が、ポリマー中に存在する発色団よりも迅速かつ効率的に分子中に存在する発色団基によってＵＶ線を吸収することが必要である。
【０００９】
最も重要なＵＶ吸収剤は、
ａ）２−（２−ヒドロキシフェニル）−ベンゾトリアゾール、
ｂ）２−ヒドロキシ−ベンゾフェノン、
ｃ）２−ヒドロキシフェニル−トリアジン、
ｄ）オキサニリド、
ｅ）シアノアクリレート
である。
【００１０】
ＵＶ吸収剤の効率は、それらの吸光度およびそれらの吸光係数に主に依存すると一般に理解される。
【００１１】
それにもかかわらず、芳香族ポリマーへのＵＶ吸収剤の組み込みを考慮する場合、約３８０〜４００℃という高さであり得る、前記芳香族ポリマーの加工中に遭遇する条件に耐えるＵＶ吸収剤の能力など、他の留意事項を考慮に入れなければならない。
【００１２】
この枠組内で、米国特許第８３，７８９，７１９号明細書（ＣＩＢＡ  ＳＰＥＣＩＡＬＴＹ  ＣＨＥＭＩＣＡＬＳ  ＣＯＲＰ．）２０１３年３月５日は、ポリオレフィン、スチレンポリマー、ビニル芳香族モノマーから誘導されるポリマー、ハロゲン含有ポリマー、アルファ，ベータ不飽和酸およびそれらの誘導体から誘導されるポリマー；不飽和アルコールおよびアミンから誘導されるポリマー；ポリアセタール；ポリフェニレンオキシド；ポリウレタン；ポリアミド；ポリイミド；ポリアミド−イミド；ポリエーテル−イミド；ポリエステル−イミド；ポリエステル；ポリカーボネート；ポリケトン；ポリスルホン；フェノール／ホルムアルデヒド樹脂；アルキド樹脂；エポキシ樹脂；セルロース、ゴム、ゼラチンおよびそれらの化学変性類似体などの天然ポリマーを含む、非常に多種多様なポリマー基材を安定させるために有用であるとしてその中で教示されている、ある種のヒドロキシフェニルトリアジンＵＶ吸収剤に関する。
【００１３】
それにもかかわらず、ＵＶおよびＶＩＳ線によって誘発される劣化に対する効率的な安定化に好適な解決策が当技術分野において実際に利用可能ではないため、スルホンポリマー用の適切なＵＶ吸収剤の選択は、依然として重要な課題のままである。
【発明の概要】
【００１４】
本発明は、本明細書により、前述の欠陥の解決法を提供し、改善されたＵＶ耐性を有する芳香族スルホンポリマー組成物を提供する。より正確には、本発明は、
−  少なくとも１種の芳香族スルホンポリマー［ポリマー（Ｐ）］と；
−  少なくとも１種の有機ＵＶ吸収剤［吸収剤（ＵＶ）］と；
−  （ｉ）二価金属の塩基性酸化物および水酸化物ならびに（ｉｉ）弱酸の塩からなる群から選択される少なくとも１種の塩基性化合物［化合物（Ｂ）］と
を含む組成物を提供する。
【００１５】
本出願人は、上に詳述されたような有機ＵＶ吸収剤が、ＵＶ光に対して高い吸収能（ＵＶ−ＶＩＳ領域での高い吸光係数）を有するが、上に詳述されたような化合物（Ｂ）との混合物で使用された場合を除いて、スルホンポリマーにおいてＵＶに対する安定剤として実質的に無効であることを意外にも見出した。
【００１６】
芳香族スルホンポリマー組成物への、上に詳述されたような吸収剤（ＵＶ）と化合物（Ｂ）との複合添加により、ＵＶ線に対する安定化において意外なかつ著しい相乗効果が達成され、その相乗効果は、最終部品が長時間ＵＶ線に暴露され得る、幾つかの使用分野で特に有利である。
【図面の簡単な説明】
【００１７】
【図１】（塩化メチレン中の１０ｐｐｍ溶液として）ヒドロキシフェニル−トリアジン型の３種の異なるＵＶ吸収剤（ＵＶ−１、ＵＶ−２、ＵＶ−３、実線）に関して、ベンゾオキサジン−４−オン型のＵＶ吸収剤（ＵＶ−４、点線）に関して、シアノアクリレート−型のＵＶ吸収剤（ＵＶ−５、点線）、およびベンゾトリアゾール型のＵＶ吸収剤（ＵＶ−６、点線）に関して波長の関数としての吸光度のプロットである。
【発明を実施するための形態】
【００１８】
表現「有機ＵＶ吸収剤」は、その通常の意味に従って、すなわち、２５０〜４００ｎｍの範囲の領域で吸収帯を有する有機化合物を示すために本発明に関連して用いられる。
【００１９】
本発明の枠組内で特に有利であると分かった吸収剤（ＵＶ）は、ヒドロキシルフェニル−トリアジン化合物［化合物（Ｔ）］、シアノアクリレート化合物［化合物（ＣＮ）］、ベンゾオキサジン−４−オン化合物［化合物（ＢＸ）］、およびベンゾトリアゾール化合物［化合物（ＢＴ）］からなる群から選択される。
【００２０】
ヒドロキシルフェニル−トリアジン化合物［化合物（Ｔ）］は、式（Ｉ）：
2017526790.tif 000002
（式中：
−  互いに等しいかまたは異なるＡｒａおよびＡｒｂは、独立して芳香族基であり、前記芳香族基は、１つまたは２つ以上のヘテロ原子を場合により含み；
−  Ｒｊは、ハロゲン、または１つもしくは２つ以上のヘテロ原子を場合により含む炭化水素基であり；
−  ｊは、ゼロであるかまたは１〜４、特に１〜２の整数である）
の化合物である。
【００２１】
化合物（Ｔ）は、好ましくは、式（ＩＩ）：
2017526790.tif 000003
（式中：
互いに等しいかまたは異なるＥ１およびＥ２は独立して、置換もしくは非置換ナフチル；もしくは少なくとも３つの環を含む置換もしくは非置換芳香族炭素環縮合環であるか、または１つもしくは複数の環を含む置換もしくは非置換芳香族ヘテロ環系であるか、または式（ＩＩＩ）：
2017526790.tif 000004
に相当し、
Ｒ１は、Ｈ、Ｃ１〜Ｃ２４アルキル、Ｃ２〜Ｃ１８アルケニル、Ｃ５〜Ｃ１２シクロアルキル、Ｃ７〜Ｃ１５フェニルアルキル、フェニル、もしくはＣ１〜Ｃ８アルキルによってフェニル環上で置換された前記フェニルもしくは前記フェニルアルキル；またはＯＲ３であり；
Ｒ２は、Ｈ、Ｃ１〜Ｃ１８アルキル；Ｃ２〜Ｃ６アルケニル；フェニル；Ｃ１〜Ｃ８アルキルによってもしくはＣ１〜Ｃ８アルコキシによって置換されたフェニル；Ｃ７〜Ｃ１１フェニルアルキル；Ｃ５〜Ｃ１２シクロアルキル；ＣＯＯＲ４；ＣＮ；ＮＨ２、ＮＨＲ７、−Ｎ（Ｒ７）（Ｒ８）、ＮＨ−ＣＯ−Ｒ５；ハロゲン；Ｃ１〜Ｃ１８ハロアルキル；Ｃ１〜Ｃ１８アルコキシ；−Ｓ−Ｒ３または−Ｏ−Ｒ３であり；
Ｒ３は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲ４、−Ｏ−ＣＯ−Ｒ５、−Ｏ−ＣＯ−Ｏ−Ｒ６、−ＣＯ−ＮＨ２、−ＣＯ−ＮＨＲ７、−ＣＯ−Ｎ（Ｒ７）（Ｒ８）、ＣＮ、ＮＨ２、ＮＨＲ７、−Ｎ（Ｒ７）（Ｒ８）、−ＮＨ−ＣＯ−Ｒ５、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒ５によって置換されているＣ５〜Ｃ１２シクロアルキル；−ＣＯ−Ｒ９もしくは−ＳＯ２−Ｒ１０；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキル；または−Ａ、−ＣＨ２−ＣＨ（ＸＡ）−ＣＨ２−Ｏ−Ｒ１２；−ＣＲ１３Ｒ１３’−（ＣＨ２）ｍ−Ｘ−Ａ；−ＣＨ２−ＣＨ（ＯＡ）−Ｒ１４；−ＣＨ２−ＣＨ（ＯＨ）−ＣＨ２−ＸＡ；式（ＩＶ）もしくは（Ｖ）：
2017526790.tif 000005
の基；
−ＣＲ１５Ｒ１５’−Ｃ（−ＣＨ２）−Ｒ１５’’；−ＣＲ１３Ｒ１３’−（ＣＨ２）ｍ−ＣＯ−Ｘ−Ａ；−ＣＲ１３Ｒ１３’−（ＣＨ２）ｍ−ＣＯ−Ｏ−ＣＲ１５Ｒ１５’−Ｃ（−ＣＨ２）−Ｒ１５’’もしくは−ＣＯ−Ｏ−ＣＲ１５Ｒ１５’−Ｃ（−ＣＨ２）−Ｒ１５’’であり；
Ａは、−ＣＯ−ＣＲ１６−ＣＨ−Ｒ１７であり；
Ｒ４は独立して、Ｃ１〜Ｃ１８アルキル；Ｃ３〜Ｃ１８アルケニル；Ｃ７〜Ｃ１１フェニルアルキル；Ｃ５〜Ｃ１２シクロアルキル；または−Ｏ−、−ＮＨ−、−ＮＲ７−および−Ｓ−の１つもしくは複数で割り込まれており、かつ非置換であるかもしくはＯＨ、フェノキシによっておよび／もしくはＣ７〜Ｃ１８アルキルフェノキシによって置換されているＣ３〜Ｃ５０アルキル；またはＣ２〜Ｃ１２ヒドロキシアルキルであり；
Ｒ５は独立して、Ｈ；Ｃ１〜Ｃ１８アルキル；ＣＯＯＨによってもしくはＣＯＯＲ４によって置換されたＣ１〜Ｃ１８アルキル；Ｃ２〜Ｃ１８アルケニル；ＣＯＯＨによってもしくはＣＯＯＲ４によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
Ｒ６は独立して、Ｃ１〜Ｃ１８アルキル；Ｃ３〜Ｃ１８アルケニル；フェニル；Ｃ７〜Ｃ１１フェニルアルキル；またはＣ５〜Ｃ１２シクロアルキルであり；
Ｒ７およびＲ８は独立して、Ｃ１〜Ｃ１２アルキル；Ｃ３〜Ｃ１２アルコキシアルキル；Ｃ４〜Ｃ１６ジアルキルアミノアルキル；もしくはＣ５〜Ｃ１２シクロアルキルであるか、またはＣ３〜Ｃ９−アルキレン、−オキサアルキレンもしくは−アザアルキレンを一緒に形成し；
Ｒ９は独立して、Ｃ１〜Ｃ１８アルキル；Ｃ２〜Ｃ１８アルケニル；フェニル；Ｃ５〜Ｃ１２シクロアルキル；Ｃ７〜Ｃ１１フェニルアルキル；Ｃ６〜Ｃ１５ビシクロアルキル、Ｃ６〜Ｃ１５ビシクロアルキル−アルキル、Ｃ６〜Ｃ１５ビシクロアルケニル、またはＣ６〜Ｃ１５トリシクロアルキルであり；
Ｒ１０は独立して、Ｃ１〜Ｃ１２アルキル；フェニル；ナフチルまたはＣ７〜Ｃ１４アルキルフェニルであり；
Ｒ１１およびＲ２２は独立して、Ｈ；Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；またはＣ１〜Ｃ１８アルコキシであり；
Ｒ１２は独立して、Ｃ１〜Ｃ１８アルキル；Ｃ３〜Ｃ１８アルケニル；フェニル；ラジカルＣ１〜Ｃ８アルキル、Ｃ１〜Ｃ８アルコキシ、Ｃ３〜Ｃ８アルケニルオキシ、ハロゲンおよびトリフルオロメチルの１〜３つによって置換されたフェニル；Ｃ７〜Ｃ１１フェニルアルキル；Ｃ５〜Ｃ１２シクロアルキル；Ｃ６〜Ｃ１５トリシクロアルキル；Ｃ６〜Ｃ１５ビシクロアルキル；Ｃ６〜Ｃ１５ビシクロアルキル−アルキル；Ｃ６〜Ｃ１５ビシクロアルケニル−アルキル；−ＣＯ−Ｒ５；または−Ｏ−、−ＮＨ−、−ＮＲ７−および−Ｓ−の１つもしくは複数で割り込まれており、かつ非置換であるかもしくはＯＨ、フェノキシによっておよび／もしくはＣ７〜Ｃ１８アルキルフェノキシによって置換されているＣ３〜Ｃ５０アルキルであり；
Ｒ１３およびＲ１３’は独立して、Ｈ；Ｃ１〜Ｃ１８アルキル；またはフェニルであり；
Ｒ１４は独立して、Ｃ１〜Ｃ１８アルキル；Ｃ３〜Ｃ１２アルコキシアルキル；フェニル；またはフェニル−Ｃ１〜Ｃ４アルキルであり；
Ｒ１５、Ｒ１５’およびＲ１５’’は独立して、ＨまたはＣＨ３であり；
Ｒ１６は独立して、Ｈ；−ＣＨ２−ＣＯＯ−Ｒ４；Ｃ１〜Ｃ４アルキル；またはＣＮであり；
Ｒ１７は独立して、Ｈ；−ＣＯＯＲ４；Ｃ１〜Ｃ１７アルキル；またはフェニルであり；
Ｒ２２’は、Ｒ１１の意味の１つを有するか、またはＮＨ２、ＮＨＲ７、ＮＨ−ＣＯ−Ｒ５；−Ｓ−Ｒ３、−Ｎ（Ｒ７）（Ｒ８）もしくはＯＲ３であり；
Ｘは独立して、−ＮＨ−；−ＮＲ７−；−Ｏ−；−ＮＨ−（ＣＨ２）ｐ−ＮＨ−；または−Ｏ−（ＣＨ２）ｑ−ＮＨ−であり；
指数は次の通りである：ｍは、０〜１９の数であり；ｎは、１〜８の数であり；ｐは、０〜４の数であり；ｑは、２〜４の数である）
に従う化合物である。
【００２２】
好ましくはＲ１１およびＲ２２はＨである。
【００２３】
−ＯＲ３、とりわけ−ＯＨであるＲ２２’が興味深い。
【００２４】
少なくとも３つの環を含む芳香族炭素環縮合環系の例は、アントラセン、フェナントレン、フルオランテン、ピレン、クリセン、ベンズアントラセン、ジベンズアントラセン、ベンゾフルオランテン、ベンゾピレン、インデノピレンおよびベンゾペリレン、好ましくはフェナントレン、フルオランテンおよびピレン、最も好ましくはフルオランテンおよびピレンのラジカルである。
【００２５】
例えば、少なくとも３つの環を含む芳香族炭素環縮合環系は、この環系が少なくとも３つの芳香環、特に少なくとも３つの芳香族縮合環を含むことを意味する。
【００２６】
１つもしくは複数の環を含む芳香族ヘテロ環系の例は、チエニル、ベンゾ［ｂ］チエニル、ナフト［２，３−ｂ］チエニル、チアントレニル、フリル、ベンゾフリル、イソベンゾフリル、ジベンゾフリル、ピロリル、イミダゾリル、ピラゾリル、ピラジニル、ピリミジニル、ピリダジニル、インドリジニル、イソインドリル、インドリル、インダゾリル、プリニル、キノリジニル、イソキノリル、キノリル、フタラジニル、ナフチリジニル、キノキサリニル、キナゾリニル、シンノリニル、プテリジニル、カルバゾリル、ベータ−カルボリニル、フェナントリジニル、アクリジニル、ペリミジニル、フェナントロリニル、フェナジニル、イソチアゾリル、フェノチアジニル、イソオキサゾリル、フラザニルおよびフェノキサジニルである。
【００２７】
所与の定義の範囲内で、アルキルは、分岐もしくは非分岐アルキル、例えば、メチル、エチル、プロピル、イソプロピル、ｎ−ブチル、ｓｅｃ−ブチル、イソブチル、ｔｅｒｔ−ブチル、２−エチルブチル、ｎ−ペンチル、イソペンチル、１−メチルペンチル、１，３−ジメチルブチル、ｎ−ヘキシル、１−メチルヘキシル、ｎ−ヘプチル、イソヘプチル、１，１，３，３−テトラメチルブチル、１−メチルヘプチル、３−メチルヘプチル、ｎ−オクチル、２−エチルヘキシル、１，１，３−トリメチルヘキシル、１，１，３，３−テトラメチルペンチル、ノニル、デシル、ウンデシル、１−メチルウンデシル、ドデシル、１，１，３，３，５，５−ヘキサメチルヘキシル、トリデシル、テトラデシル、ペンタデシル、ヘキサデシル、ヘプタデシルまたはオクタデシルである。
【００２８】
例えばＣ５〜Ｃ１２シクロアルキルには、とりわけシクロペンチル、シクロヘキシル、シクロヘプチル、シクロオクチル、シクロノニル、シクロデシル、シクロウンデシルおよびシクロドデシルが含まれる。シクロペンチル、シクロヘキシル、シクロオクチルおよびシクロドデシルが好ましい。
【００２９】
アルケニルには、所与の定義の範囲内で、とりわけアリル、イソプロペニル、２−ブテニル、３−ブテニル、イソブテニル、ｎ−ペンタ−２，４−ジエニル、３−メチル−ブテ−２−エニル、ｎ−オクテ−２−エニル、ｎ−ドデセ−２−エニル、イソドデセニル、ｎ−ドデセ−２−エニルおよびｎ−オクタデセ−４−エニルが含まれる。
【００３０】
置換されたアルキル、シクロアルキルまたはフェニルラジカルは、モノ置換もしくはポリ置換であってもよく、結合炭素原子において（ａ位に）または他の炭素原子において置換基を有していてもよく；置換基がヘテロ原子によって結合している場合には（例えばアルコキシなど）、それは好ましくは、ａ−位にはなく、置換アルキルラジカルは、２個、とりわけ３個、またはそれを超える炭素原子を含む。複数の置換基は、好ましくは、異なる炭素原子に結合している。
【００３１】
−Ｏ−、−ＮＨ−、−ＮＲ７−でおよび／もしくは−Ｓ−で割り込まれたアルキルは、述べられた基の１つもしくは複数で割り込まれていてもよく、各場合に通常は１つの基が結合中へ挿入され、例えば、Ｏ−Ｏ、Ｓ−Ｓ、ＮＨ−ＮＨなどのヘテロ−ヘテロ結合は生じず；割り込まれたアルキルが、さらに、置換されている場合、置換基は通常はヘテロ原子に対してａ位にはない。タイプ−Ｏ−、−ＮＨ−、−ＮＲ７−および−Ｓ−の複数の割り込み基がラジカル中に存在する場合、それらの基は通常同一である。
【００３２】
ヒドロキシアルキルは、少なくとも１個のヒドロキシル基によって置換されたアルキル基を意味する。
【００３３】
例えばアルコキシ、フェノキシ、アルケニルオキシおよびシクロアルコキシは、基−ＯＺ（式中、Ｚはそれぞれ、アルキル、フェニル、アルケニルおよびシクロアルキルである）を意味する。
【００３４】
フェニルアルキルは、例えば、ベンジル、ａ−メチルベンジル、フェニルエチル、フェニルプロピル、フェニルブチル、フェニルペンチルおよびフェニルヘキシルを所与の炭素原子の限界内で含み；本明細書ではベンジル、ａ−メチルベンジルおよびａ，ａ−ジメチルベンジルが好ましい。
【００３５】
アルキルフェニルおよびアルキルフェノキシは、それぞれ、アルキル置換フェニルおよびフェノキシである。
【００３６】
ハロゲン置換基は、−Ｆ、−Ｃｌ、−Ｂｒまたは−Ｉであり；−Ｆまたは−Ｃｌ、とりわけ−Ｃｌが好ましい。ハロアルキルはとりわけ、クロロアルキルまたはトリフルオロメチルであり；トリフルオロメチルが工業的に特に重要である。
【００３７】
アルキレンは、例えばメチレン、エチレン、プロピレン、ブチレン、ペンチレン、ヘキシレンなどである。アルキル鎖はまた、例えばイソプロピレンにおけるように、その場合には分岐していてもよい。
【００３８】
Ｃ４〜Ｃ１２シクロアルケニルは、例えば２−シクロブテン−１−イル、２−シクロペンテン−１−イル、２，４−シクロペンタジエン−１−イル、２−シクロヘキセン−１−イル、２−シクロヘプテン−１−イルまたは２−シクロオクテン−１−イルである。
【００３９】
Ｃ６〜Ｃ１５ビシクロアルキルは、例えばボルニル、ノルボルニルまたは２．２．２−ビシクロオクチルである。ボルニルおよびノルボルニル、とりわけボルニルおよびノルボル−２−ニルが好ましい。
【００４０】
Ｃ６〜Ｃ１５ビシクロアルコキシは、例えば、ボルニルオキシまたはノルボル−２−エニル−オキシである。
【００４１】
Ｃ６〜Ｃ１５ビシクロアルキル−アルキルまたは−アルコキシは、ビシクロアルキルによって置換されたアルキルまたはアルコキシであり、炭素原子の総数は６〜１５個であり；例は、ノルボルナン−２−メチルおよびノルボルナン−２−メトキシである。
【００４２】
Ｃ６〜Ｃ１５ビシクロアルケニルは、例えばノルボルネニルまたはノルボルナジエニルである。ノルボルネニル、とりわけノルボレネ−５−ニルが好ましい。
【００４３】
Ｃ６〜Ｃ１５ビシクロアルケニル−アルコキシは、ビシクロアルケニルによって置換されたアルコキシであり、炭素原子の総数は６〜１５個であり；例は、ノルボルネ−５−ニル−２−メトキシである。
【００４４】
Ｃ６〜Ｃ１５トリシクロアルキルは、例えば１−アダマンチルまたは２−アダマンチルであり；１−アダマンチルが好ましい。
【００４５】
Ｃ６〜Ｃ１５トリシクロアルコキシは、例えばアダマンチルオキシである。
【００４６】
Ｃ３〜Ｃ１２ヘテロアリールは好ましくは、ピリジニル、ピリミジニル、トリアジニル、ピロリル、フラニル、チオフェニルまたはキノリニルである。
【００４７】
本発明との関連で使用することができる化合物（Ｔ）中に、下式：
2017526790.tif 000006
（ここで、ｍは、１〜２０の整数、好ましくは１１と１２との混合である）
2017526790.tif 000007
2017526790.tif 000008
2017526790.tif 000009
のいずれかに従う化合物をとりわけ挙げることができる。
【００４８】
単一化合物（Ｔ）を使用することができ、または２つ以上の化合物（Ｔ）の混合物を等しく用いることができる。
【００４９】
好ましい化合物（Ｔ）は、上に詳述されたような式（Ｔ１）、（Ｔ２）および（Ｔ１１）のいずれかに従う化合物である。これらの化合物はとりわけ、商品名ＴＩＮＵＶＩＮ（登録商標）１６００、ＴＩＮＵＶＩＮ（登録商標）４６０およびＴＩＮＵＶＩＮ（登録商標）１５７７  ＵＶ安定剤で商業的に入手可能である。
【００５０】
ある実施形態によれば、吸収剤（ＵＶ）は、上に詳述されたような少なくとも１種のヒドロキシルフェニル−トリアジン化合物［化合物（Ｔ）］である。
【００５１】
シアノアクリレート化合物［化合物（ＣＮ）］は、式（ＶＩ）：
2017526790.tif 000010
（式中：
−  互いに等しいかまたは異なるＡｒａおよびＡｒｂは独立して、芳香族基であり、前記芳香族基は、１つまたは２つ以上のヘテロ原子を場合により含み；
−  Ｒｃｎは、１つまたは２つ以上のヘテロ原子を場合により含む炭化水素基である）
の化合物である。
【００５２】
好ましくは、化合物（ＣＮ）は、式（ＶＩＩ）：
2017526790.tif 000011
（式中：
−  Ｒｃｎ１は独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000012
（ここで、ｎは、１〜４の整数であり、およびＥは、炭化水素基、好ましくは脂肪族基である）
の基であり；
−  ｊは、ゼロまたは０〜４の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２によって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
に従う。
【００５３】
本発明との関連で使用することができる化合物（ＣＮ）中に、下式：
2017526790.tif 000013
のいずれかに従う化合物をとりわけ挙げることができる。
【００５４】
化合物（ＣＮ３）が特に有利であると分かっている。この化合物はとりわけ、商品名Ｕｖｉｎｕｌ（登録商標）３０３０で商業的に入手可能である。
【００５５】
ある実施形態によれば、吸収剤（ＵＶ）は、上に詳述されたような少なくとも１種のシアノアクリレート化合物［化合物（ＣＮ）］である。
【００５６】
ベンゾオキサジン−４−オン化合物［化合物（ＢＸ）］は、式（ＶＩＩＩ）：
2017526790.tif 000014
（式中：
−  ＲＢＸは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000015
（ここで、Ｅ’は、炭化水素基、好ましくは芳香族基、より好ましくはフェニル基である）
の基であり；
−  ｊは、ゼロまたは０〜４の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２によって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
の化合物である。
【００５７】
本発明との関連で使用することができる化合物（ＢＸ）中に、下式：
2017526790.tif 000016
のいずれかに従う化合物をとりわけ挙げることができる。
【００５８】
化合物（ＢＸ１）が特に有利であると分かっている。この化合物はとりわけ、商品名Ｃｙａｓｏｒｂ（登録商標）ＵＶ−３６３８Ｆで商業的に入手可能である。
【００５９】
ある実施形態によれば、吸収剤（ＵＶ）は、上に詳述されたような少なくとも１種のベンゾオキサジン−４−オン化合物［化合物（ＢＸ）］である。
【００６０】
ベンゾトリアゾール化合物［化合物（ＢＴ）］は、式（ＩＸ）：
2017526790.tif 000017
（式中：
−  ＲＢＴは独立して、Ｈ；Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニルであるか、または式：
2017526790.tif 000018
（ここで、Ｅ’’は炭化水素基、好ましくは芳香族基、より好ましくは式：
2017526790.tif 000019
の基である）
の基であり；
−  ｊは、ゼロまたは０〜４の整数であり；ｊ’は、ゼロまたは０〜３の整数であり；
−  互いに等しいかまたは異なるＲｊのそれぞれは独立して、Ｃ１〜Ｃ１８アルキル；Ｃ３〜Ｃ６アルケニル；Ｃ５〜Ｃ１２シクロアルキル；フェニル；ナフチル；ビフェニリル；Ｃ７〜Ｃ１１フェニルアルキル；Ｃ７〜Ｃ１４アルキルフェニル；ハロゲン；Ｃ１〜Ｃ１８ハロアルキル；もしくはＣ１〜Ｃ１８アルコキシであるか、またはＮＨ２、ＮＨＲｃｎ２、−Ｎ（Ｒｃｎ２）（Ｒｃｎ３）、ＮＨ−ＣＯ−Ｒｃｎ４；−Ｓ−Ｒｃｎ５、もしくは−ＯＲｃｎ５であり、ここで：
−  互いに等しいかまたは異なるＲｃｎ２およびＲｃｎ３は独立して、Ｃ１〜Ｃ１２アルキル；Ｃ３〜Ｃ１２アルコキシアルキル；
Ｃ４〜Ｃ１６ジアルキルアミノアルキル；もしくはＣ５〜Ｃ１２シクロアルキルであるか、または同時に存在する場合、Ｃ３〜Ｃ９−アルキレン、−オキサアルキレンもしくは−アザアルキレンを一緒に形成してもよく；
−  Ｒｃｎ４は独立して、Ｈ；Ｃ１〜Ｃ１８アルキル；ＣＯＯＨによってもしくはＣＯＯＲｃｎ２によって置換されたＣ１〜Ｃ１８アルキル；Ｃ２〜Ｃ１８アルケニル；ＣＯＯＨによってもしくはＣＯＯＲｃｎ２によって置換されたＣ２〜Ｃ１８アルケニル；Ｃ５〜Ｃ１２シクロアルキル；フェニル；Ｃ７〜Ｃ１１フェニルアルキル；Ｃ６〜Ｃ１５ビシクロアルキル；Ｃ６〜Ｃ１５ビシクロアルケニル；またはＣ６〜Ｃ１５トリシクロアルキルであり；
−  Ｒｃｎ５は独立して、Ｈ、Ｃ１〜Ｃ１８アルキル；Ｃ５〜Ｃ１２シクロアルキル；Ｃ３〜Ｃ１８アルケニル；フェニル；フェニル、ＯＨ、Ｃ１〜Ｃ１８アルコキシ、Ｃ５〜Ｃ１２シクロアルコキシ、Ｃ３〜Ｃ１８アルケニルオキシ、ハロゲン、−ＣＯＯＨ、−ＣＯＯＲｃｎ２、−Ｏ−ＣＯ−Ｒｃｎ２、−Ｏ−ＣＯ−Ｏ−Ｒｃｎ２、−ＣＯ−ＮＨ２、−ＣＯ−ＮＨＲｃｎ２、−ＣＯ−Ｎ（Ｒｃｎ２）（Ｒｃｎ３）、ＣＮ、ＮＨ２、ＮＨＲｃｎ２、−Ｎ（Ｒｃｎ２）（Ｒｃｎ３）、−ＮＨ−ＣＯ−Ｒｃｎ２、フェノキシ、Ｃ１〜Ｃ１８アルキル置換フェノキシ、フェニル−Ｃ１〜Ｃ４−アルコキシ、Ｃ６〜Ｃ１５ビシクロアルコキシ、Ｃ６〜Ｃ１５ビシクロアルキル−アルコキシ、Ｃ６〜Ｃ１５ビシクロアルケニル−アルコキシによっておよび／もしくはＣ６〜Ｃ１５トリシクロアルコキシによって置換されているＣ１〜Ｃ１８アルキル；ＯＨ、Ｃ１〜Ｃ４アルキル、Ｃ２〜Ｃ６アルケニルによっておよび／もしくは−Ｏ−ＣＯ−Ｒｃｎ２によって置換されているＣ５〜Ｃ１２シクロアルキル；−ＣＯ−Ｒｃｎ２もしくは−ＳＯ２−Ｒｃｎ２；または１個もしくは複数個の酸素原子で割り込まれており、かつ非置換であるかもしくはＯＨ、フェノキシによっておよび／もしくはＣ７〜Ｃ１８アルキルフェノキシによって置換されているＣ３〜Ｃ５０アルキルである）
の化合物である。
【００６１】
本発明との関連で使用することができる化合物（ＢＴ）中に、下式：
2017526790.tif 000020
2017526790.tif 000021
のいずれかに従う化合物をとりわけ挙げることができる。
【００６２】
上述の化合物（ＢＴ）のうちで、式（ＢＴ１）の化合物が特に有利であると分かっている。この化合物はとりわけ、商品名ＴＩＮＵＶＩＮ（登録商標）３６０で商業的に入手可能である。
【００６３】
ある実施形態によれば、吸収剤（ＵＶ）は、上に詳述されたような少なくとも１種のベンゾトリアゾール化合物［化合物（ＢＴ）］である。
【００６４】
本発明組成物に使用される吸収剤（ＵＶ）の量は、それが期待される耐ＵＶ性をもたらすための有効量で使用されるという条件で、特に限定されず；当業者は、所定の実験によって最適量を決定することができるであろう。それにもかかわらず、一般に、吸収剤（ＵＶ）の量は、ポリマー（Ｐ）の１００重量部当たり少なくとも０．００１、好ましくは少なくとも０．０１、より好ましくは少なくとも０．１重量部のものであろう。
【００６５】
吸収剤（ＵＶ）の量がポリマー（Ｐ）の１００重量部当たり一般に最大でも１０、好ましくは少なくとも８、より好ましくは少なくとも５重量部のものであろうこともさらに理解される。
【００６６】
化合物（Ｂ）の通り、この塩基性化合物は、（ｉ）二価金属の塩基性酸化物および水酸化物ならびに（ｉｉ）弱酸の塩からなる群から選択される。
【００６７】
表現「塩基性酸化物」は、その通常の意味に従って、すなわち、水中で反応し、生じた溶液のアルカリ性ｐＨを提供する水酸化物を発生させる酸化物を示すために本発明に関連して用いられる。
【００６８】
他の酸化物と場合により組み合わせて、前述の「二価金属の塩基性酸化物」成分を含む混合酸化物は、この表現によって等しく包含される。
【００６９】
表現「弱酸」は、その通常の意味に従って、すなわち、水中で完全には解離しない酸を示すために本発明に関連して用いられ、一般に、本発明の組成物に塩の形態下で使用されるという目的に好適な弱酸は、３以上のｐＫａを有する酸である。
【００７０】
化合物（Ｂ）は、好ましくは（ｊ）二価金属の塩基性酸化物、およびそれを含む混合酸化物から、特にアルカリ土類金属の酸化物ならびにＺｎおよびＰｂ（ＩＩ）の酸化物から選択され、最も好ましくはＭｇＯ、ＣａＯ、ＺｎＯ、ＰｂＯから選択され；および（ｊｊ）ステアリン酸塩、安息香酸塩、炭酸塩、シュウ酸塩および亜リン酸塩、特にアルカリもしくはアルカリ土類金属のまたはＰｂのもしくはＺｎのステアリン酸塩、安息香酸塩、炭酸塩、シュウ酸塩および亜リン酸塩から選択される。
【００７１】
本発明の枠組内で特に有益と分かっている化合物（Ｂ）は、特にＭｇＯおよびＣａＯ、ならびにそれらを含む混合酸化物、最も特にＭｇＯ、（Ａｌ２Ｏ３）（ＭｇＯ）、およびＣａＯである。
【００７２】
単一化合物（Ｂ）を使用することができ、または２つ以上の化合物（Ｂ）の混合物を等しく用いることができる。
【００７３】
本発明組成物に使用される化合物（Ｂ）の量は、それが期待される耐ＵＶ性をもたらすための有効量で使用されるという条件で、特に限定されず；当業者は、所定の実験によって最適量を決定することができるであろう。それにもかかわらず、一般に、化合物（Ｂ）の量は、ポリマー（Ｐ）の１００重量部当たり少なくとも０．００１、好ましくは少なくとも０．０１、より好ましくは少なくとも０．１重量部のものであろう。
【００７４】
化合物（Ｂ）の量がポリマー（Ｐ）の１００重量部当たり一般に最大でも１０、好ましくは少なくとも８、より好ましくは少なくとも５重量部のものであろうこともさらに理解される。
【００７５】
本発明の目的のためには、表現「芳香族スルホンポリマー［ポリマー（Ｐ）］」は、その繰り返し単位の少なくとも５０モル％が式−Ａｒ−ＳＯ２−Ａｒ’−［繰り返し単位（ＲＳＰ）］（ここで、互いに等しいかまたは異なるＡｒおよびＡｒ’は芳香族基である）の少なくとも１つの基を含む、任意のポリマーを意味することを意図する。
【００７６】
本発明の第１実施形態では、芳香族スルホンポリマー（Ｐ）の前記繰り返し単位ＲＳＰは、それらのイミド形態（ＲＳＰ−１−Ａ）ならびに／またはアミド酸形態［（ＲＳＰ−１−Ｂ）および（ＲＳＰ−１−Ｃ）］：）
2017526790.tif 000022
（式中：
→は、任意の繰り返し単位において、矢印が指し示す基が示される通りにまたは入れ替わった位置に存在してもよいような異性を意味し、
Ａｒｃは、
2017526790.tif 000023
および相当する任意選択的に置換された構造からなる群から選択され、Ｙは、−Ｏ−、−Ｃ（Ｏ）−、−（ＣＨ２）ｎ−、−Ｃ（ＣＦ３）２−、−（ＣＦ２）ｎ−（ここで、ｎは、１〜５の整数である）、およびそれらの混合物である）
での繰り返し単位（ＲＳＰ−１）である。
【００７７】
本発明の第２の好ましい実施形態では、ポリマー（Ｐ）の繰り返し単位（ＲＳＰ）は好ましくは、式：
−Ａｒ１−（Ｔ’−Ａｒ２）ｎ−Ｏ−Ａｒ３−ＳＯ２−［Ａｒ４−（Ｔ−Ａｒ２）ｎ−ＳＯ２］ｍ−Ａｒ５−Ｏ−  （ＲＳＰ−２）
（式中：
−  互いにおよび出現ごとに等しいかまたは異なるＡｒ１、Ａｒ２、Ａｒ３、Ａｒ４、およびＡｒ５は独立して、芳香族単核または多核基であり、
−  互いにおよび出現ごとに等しいかまたは異なるＴおよびＴ’は独立して、結合、または１つもしくは２つ以上のヘテロ原子を任意選択的に含む二価の基であり；好ましくはＴ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−ＳＯ２−、−Ｃ（ＣＨ３）（ＣＨ２ＣＨ２ＣＯＯＨ）−、および式：
2017526790.tif 000024
の基からなる群から選択され、および
好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
2017526790.tif 000025
の基からなる群から選択され、
−  互いに等しいかまたは異なるｎおよびｍは独立して、ゼロまたは１〜５の整数である）
に従う繰り返し単位（ＲＳＰ−２）である。
【００７８】
この第２の好ましい実施形態のスルホンポリマーは、エーテルスルホンポリマーである。
【００７９】
本発明の第２の好ましい実施形態による芳香族スルホンポリマー（ＳＰ）は、少なくとも５０モル％、好ましくは７０モル％、より好ましくは７５モル％の繰り返し単位（ＲＳＰ−２）を含み、さらにより好ましくは、それは、上に詳述されたような繰り返し単位（ＲＳＰ−２）以外の繰り返し単位を全く含有しない。
【００８０】
この好ましい実施形態によるポリマー（Ｐ）の繰り返し単位（ＲＳＰ−２）はとりわけ、本明細書で下の式（Ｓ−Ａ）〜（Ｓ−Ｄ）：
2017526790.tif 000026
（式中：
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択され；
−  互いに等しいかまたは異なるＴおよびＴ’は、結合、または１つもしくは２つ以上のヘテロ原子を任意選択的に含む二価の基であり；好ましくはＴ’は、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、−ＳＯ２−、および式：
2017526790.tif 000027
の基からなる群から選択され、および
好ましくはＴは、結合、−ＣＨ２−、−Ｃ（Ｏ）−、−Ｃ（ＣＨ３）２−、−Ｃ（ＣＦ３）２−、−Ｃ（＝ＣＣｌ２）−、−Ｃ（ＣＨ３）（ＣＨ２ＣＨ２ＣＯＯＨ）−、および式：
2017526790.tif 000028
の基からなる群から選択され、および
−  ｊ’は、ゼロであるかまたは０〜４の整数である）
のものからなる群から選択されることができる。
【００８１】
芳香族スルホンポリマー（Ｐ）は、有利には少なくとも１５０℃、好ましくは少なくとも１６０℃、より好ましくは少なくとも１７５℃のガラス転移温度を典型的には有する。
【００８２】
式（Ｓ−Ｄ）の繰り返し単位（ＲＳＰ）は好ましくは、次の繰り返し単位：
2017526790.tif 000029
およびそれらの混合物からなる群から選択される。
【００８３】
上に詳述されたような式（Ｓ−Ｃ）に従う繰り返し単位（ＲＳＰ）は好ましくは、次の単位：
2017526790.tif 000030
およびそれらの混合物からなる群から選択される。
【００８４】
良好な結果は、その繰り返し単位が繰り返し単位（ｉｉ）である芳香族スルホンポリマー（ＳＰ）（本明細書では以下、ポリビフェニルジスルホン）で、その繰り返し単位が繰り返し単位（ｊ）である芳香族スルホンポリマー（ＳＰ）（本明細書では以下、ポリフェニルスルホンまたはＰＰＳＵ）で、その繰り返し単位が繰り返し単位（ｊｊ）である芳香族スルホンポリマー（ＳＰ）（本明細書では以下、ポリエーテルエーテルスルホン）で、その繰り返し単位が繰り返し単位（ｊｊｊ）、および任意選択的にさらに繰り返し単位（ｊｊ）である芳香族スルホンポリマー（ＳＰ）（本明細書では以下、ポリエーテルスルホンまたはＰＥＳ）で、ならびにその繰り返し単位が繰り返し単位（ｊｖ）、および任意選択的にさらに繰り返し単位（ｊｊ）である芳香族スルホンポリマー（ＳＰ）（本明細書では以下、ポリスルホン、またはＰＳＦ）で得られた。
【００８５】
ポリフェニルスルホン（ＰＰＳＵ）はとりわけ、Ｓｏｌｖａｙ  Ｓｐｅｃｉａｌｔｙ  Ｐｏｌｙｍｅｒｓ  ＵＳＡ，Ｌ．Ｌ．Ｃ．からＲＡＤＥＬ（登録商標）Ｒ  ＰＰＳＵとして入手可能である。ポリスルホン（ＰＳＦ）はとりわけ、Ｓｏｌｖａｙ  Ｓｐｅｃｉａｌｔｙ  Ｐｏｌｙｍｅｒｓ  ＵＳＡ，Ｌ．Ｌ．Ｃ．からＵＤＥＬ（登録商標）ＰＳＦとして入手可能である。ポリエーテルスルホン（ＰＥＳ）はとりわけ、Ｓｏｌｖａｙ  Ｓｐｅｃｉａｌｔｙ  Ｐｏｌｙｍｅｒｓ  ＵＳＡ，Ｌ．Ｌ．Ｃ．からＶＥＲＡＤＥＬ（登録商標）ＰＥＳとしてまたはＶＩＲＡＮＴＡＧＥ（登録商標）ｒ−ＰＥＳとして入手可能である。
【００８６】
本発明の組成物は有利には、組成物の総重量に対して、少なくとも３０重量％、好ましくは少なくとも４０重量％、より好ましくは少なくとも５０重量％のポリマー（Ｐ）を含む。
【００８７】
ある実施形態によれば、本組成物は、ポリマー（Ｐ）と異なる追加のポリマー（Ｐ’）をさらに含むことができる。
【００８８】
好適なポリマー（Ｐ’）は、完全非晶構造、部分もしくは完全結晶構造、またはその間のいかなるものを有してもよい。加熱すると、これらの好適な熱可塑性ポリマーは溶融することができ、十分に自由流動性になって標準的な技術（成形、押出など）を用いて加工することが可能になる。ある実施形態では、非晶質ポリマーおよび少なくとも部分的に結晶性のポリマー（Ｐ’）の両方が使用されてもよい。
【００８９】
本発明の組成物に使用するのに好適なポリマー（Ｐ’）は、芳香族ポリイミド（ＰＩ）、特にポリエステル−イミド（ＰＥＩ）およびポリアミド−イミド（ＰＡＩ）、ポリエーテルエーテルケトン（ＰＥＥＫ）およびポリエーテルケトンケトン（ＰＥＫＫ）などのポリアリールエーテルケトン（ＰＡＥＫ）、芳香族部分を含むポリエステル（ＰＥ）、液晶ポリマー（ＬＣＰ）、芳香族ジカルボン酸から誘導されるポリアミド（ＰＰＡ）および芳香族ジアミンから誘導されるポリアミド（ＰＸＡ）を含む半芳香族ポリアミド（ＰＡ）、ならびにポリカーボネート（ＰＣ）を含むが、それらに限定されない。
【００９０】
当業者は、それらの種類のうちで、意図される使用の最終分野の要件の達成を可能にするポリマー組成物を選択するであろう、すなわち、前記要件を満たすための上述のポリマー（ＰＩ）、（ＰＥＩ）、（ＰＡＩ）、（ＰＡＥＫ）、（ＰＥＥＫ）、（ＰＥＫＫ）、（ＬＣＰ）、（ＰＡ）、（ＰＰＡ）、（ＰＸＡ）および（ＰＣ）のタイプ、モノマー組成および／または他の構造パラメータを選択するであろう。
【００９１】
本発明の目的のために、「芳香族ポリイミド（ＰＩ）」は、少なくとも１つの芳香環と、そのようなものとして（式１Ａ）またはそのアミド酸形態（式１Ｂ）での少なくとも１つのイミド基とを含む繰り返し単位［繰り返し単位（ＲＰＩ）］を５０モル％超含む任意のポリマーを意味することを意図する。
2017526790.tif 000031
【００９２】
そのようなものとしてまたはその相当するアミド酸形態での、イミド基は有利には、下に例示されるように：
2017526790.tif 000032
（式中、Ａｒ’は、少なくとも１つの芳香環を含有する部分を表す）
芳香環に結合している。
【００９３】
イミド基は有利には、縮合芳香族系として存在し、例えば、ベンゼンを有する（フタルイミド型構造、式３）およびナフタレンを有する（ナフタルイミド型構造、式４）などの５員または６員ヘテロ芳香環をもたらす。
2017526790.tif 000033
【００９４】
本明細書で下の式は、繰り返し単位（ＲＰＩ）の例（式５Ａ〜５Ｃ）：
2017526790.tif 000034
（式中：
Ａｒは、芳香族の四価の基を表し；典型的にはＡｒは、以下の構造：
2017526790.tif 000035
および相当する任意選択的に置換された構造からなる群から選択され、Ｘは、−Ｏ−、−Ｃ（Ｏ）−、−ＣＨ２−、−Ｃ（ＣＦ３）２−、−（ＣＦ２）ｎ−（ｎは、１〜５の整数である）であり、
Ｒは、芳香族の二価の基を表し、典型的にはＲは、以下の構造：
2017526790.tif 000036
および相当する任意選択的に置換された構造からなる群から選択され、Ｙは、−Ｏ−、−Ｓ−、−ＳＯ２−、−ＣＨ２−、−Ｃ（Ｏ）−、−Ｃ（ＣＦ３）２−、−（ＣＦ２）ｎ（ｎは、０〜５の整数である）である）
を図示する。
【００９５】
ＶＥＳＰＥＬ（登録商標）ポリイミドとしてＤｕＰｏｎｔによってまたはＡＵＲＵＭ（登録商標）ポリイミドとして三井化学によって商業化されているポリイミドが、本発明の目的に好適である。
【００９６】
芳香族ポリイミドの繰り返し単位（ＲＰＩ）は、そのようなものとしておよび／またはそのアミド酸形態でのイミド基以外の１つもしくは複数の官能基を含むことができる。この判定基準に適合するポリマーの非限定的な例は、芳香族ポリエーテルイミド（ＰＥＩ）、芳香族ポリエステルイミドおよび芳香族ポリアミド−イミド（ＰＡＩ）である。
【００９７】
本発明の目的のために、「芳香族ポリエステルイミド」は、繰り返し単位の５０モル％超が少なくとも１つの芳香環と、そのようなものとしておよび／またはそのアミド酸形態での少なくとも１つのイミド基と、少なくとも１つのエステル基とを含む［繰り返し単位（ＲＰＥＩ）］任意のポリマーを意味することを意図する。典型的には、芳香族ポリエステルイミドは、無水トリメリット酸および無水トリメリット酸モノ酸ハロゲン化物から選ばれる少なくとも１つの酸モノマーと少なくとも１つのジオールとの反応、引き続く少なくとも１つのジアミンとの反応によって製造される。
【００９８】
本発明の目的のために、「芳香族ポリアミド−イミド（ＰＡＩ）」は、少なくとも１つの芳香環と、そのようなものとしておよび／またはそのアミド酸形態での少なくとも１つのイミド基と、イミド基のアミド酸形態に含まれない少なくとも１つのアミド基とを含む５０モル％超の繰り返し単位［繰り返し単位（ＲＰＡＩ）］を含む任意のポリマーを意味することを意図する。
【００９９】
繰り返し単位（ＲＰＡＩ）は有利には：
2017526790.tif 000037
（式中：
Ａｒは三価の芳香族基であり；典型的にはＡｒは、以下の構造：
2017526790.tif 000038
および相当する任意選択的に置換された構造からなる群から選択され、Ｘは、−Ｏ−、−Ｃ（Ｏ）−、−ＣＨ２−、−Ｃ（ＣＦ３）２−、−（ＣＦ２）ｎ−（ｎは、１〜５の整数である）であり、
Ｒは二価の芳香族基であり；典型的にはＲは、以下の構造：
2017526790.tif 000039
および相当する任意選択的に置換された構造からなる群から選択され、Ｙは、−Ｏ−、−Ｓ−、−ＳＯ２−、−ＣＨ２−、−Ｃ（Ｏ）−、−Ｃ（ＣＦ３）２−、−（ＣＦ２）ｎ（ｎは、０〜５の整数である）である）
のうちから選ばれる。
【０１００】
好ましくは、芳香族ポリアミド−イミドは、イミド基が繰り返し単位（ＲＰＡＩ−ａ）におけるように、そのようなものとして存在する、および／または繰り返し単位（ＲＰＡＩ−ｂ）におけるように、そのアミド酸形態で存在するイミド基を含む５０％超の繰り返し単位（ＲＰＡＩ）を含む。
【０１０１】
繰り返し単位（ＲＰＡＩ）は好ましくは、それらのアミド−イミド（ａ）またはアミド−アミド酸（ｂ）形態での繰り返し単位（ｌ）、（ｍ）および（ｎ）：
2017526790.tif 000040
（式中、（ｌ−ｂ）に示されるように芳香環への２つのアミド基の結合は、１，３および１，４ポリアミド−アミド酸立体配置を表すと理解されるであろう）；
2017526790.tif 000041
（式中、（ｍ−ｂ）に示されるように芳香環への２つのアミド基の結合は、１，３および１，４ポリアミド−アミド酸立体配置を表すと理解されるであろう）；および
2017526790.tif 000042
（式中、（ｎ−ｂ）に示されるように芳香環への２つのアミド基の結合は、１，３および１，４ポリアミド−アミド酸立体配置を表すと理解されるであろう）
から選ばれる。
【０１０２】
非常に好ましくは、芳香族ポリアミド−イミドは、９０モル％超の繰り返し単位（ＲＰＡＩ）を含む。さらにより好ましくは、それは、繰り返し単位（ＲＰＡＩ）以外の繰り返し単位を全く含有しない。ＴＯＲＬＯＮ（登録商標）ポリアミド−イミドとして、Ｓｏｌｖａｙ  Ｓｐｅｃｉａｌｔｙ  Ｐｏｌｙｍｅｒｓ  ＵＳＡ，Ｌ．Ｌ．Ｃ．によって商業化されているポリマーは、この判定基準を満たしている。
【０１０３】
本発明の目的のためには、用語「ポリアリールエーテルケトン（ＰＡＥＫ）」は、繰り返し単位を含む任意のポリマーであって、前記繰り返し単位の５０モル％超がＡｒ−Ｃ（Ｏ）−Ａｒ’基（互いに等しいかまたは異なるＡｒおよびＡｒ’は芳香族基である）を含む繰り返し単位（ＲＰＡＥＫ）である、ポリマーを意味することを意図する。繰り返し単位（ＲＰＡＥＫ）は一般に、本明細書で下の式（Ｊ−Ａ）〜式（Ｊ−Ｏ）：
2017526790.tif 000043
2017526790.tif 000044
（式中：
−  互いに等しいかまたは異なるＲ’のそれぞれは、ハロゲン、アルキル、アルケニル、アルキニル、アリール、エーテル、チオエーテル、カルボン酸、エステル、アミド、イミド、アルカリもしくはアルカリ土類金属スルホネート、アルキルスルホネート、アルカリもしくはアルカリ土類金属ホスホネート、アルキルホスホネート、アミンおよび第四級アンモニウムからなる群から選択され；
−  ｊ’は、ゼロであるかまたは０〜４の整数である）
からなる群から選択される。
【０１０４】
繰り返し単位（ＲＰＡＥＫ）において、それぞれのフェニレン部分は独立して、繰り返し単位においてＲ’と異なる他の部分に対して１，２−、１，４−または１，３−結合を有していてもよい。好ましくは、前記フェニレン部分は、１，３−または１，４−結合を有し、より好ましくはそれらは、１，４−結合を有する。
【０１０５】
さらに、繰り返し単位（ＲＰＡＥＫ）において、ｊ’は、出現ごとにゼロである、すなわち、フェニレン部分は、ポリマーの主鎖における結合を可能にするもの以外の置換基を全く有さない。
【０１０６】
好ましい繰り返し単位（ＲＰＡＥＫ）はしたがって、本明細書で下の式（Ｊ’−Ａ）〜（Ｊ’−Ｏ）：
2017526790.tif 000045
2017526790.tif 000046
のものから選択される。
【０１０７】
本発明に好適な商業的に入手可能なポリアリールエーテルケトン（ＰＡＥＫ）樹脂の非限定的な例としては、Ｓｏｌｖａｙ  Ｓｐｅｃｉａｌｔｙ  Ｐｏｌｙｍｅｒｓ  ＵＳＡ，ＬＬＣから商業的に入手可能なＫＥＴＡＳＰＩＲＥ（登録商標）ポリエーテルエーテルケトンと、その繰り返し単位が繰り返し単位（ｋ−ｃｌ）：
2017526790.tif 000047
である、ポリマーである、Ｖｉｃｔｒｅｘ，Ｐｌｃ．製のＶＩＣＴＲＥＸ（登録商標）ＰＥＥＫポリエーテルエーテルケトンとが挙げられる。
【０１０８】
表現「芳香族部分を含むポリエステル（ＰＥ）」は本明細書により、少なくとも１つの芳香族基を含む繰り返し単位を含み、かつエステル結合によって互いに連結しているポリエステルを包含することを意図する。
【０１０９】
芳香族部分を含むポリエステルの代表的な実施形態は、ポリエチレンテレフタレート（ＰＥＴ）、ポリエチレンナフテネート（ＰＥＮ）、ポリシクロヘキシレンジメチレンテレフタレート（ＰＣＴ）、ポリブチレンテレフタレート（ＰＢＴ）などである。
【０１１０】
用語「液晶ポリマー（ＬＣＰ）」は、とりわけ全芳香族液晶ポリエステルを包含する。
【０１１１】
全芳香族液晶ポリエステルは一般に、
−  好ましくはフタル酸、ナフタレンジカルボン酸およびピリジンジカルボン酸、ならびに相当する置換対応物から選択される、１つもしくは２つ以上の芳香族ジカルボン酸もしくはその誘導体を含む芳香族酸成分［モノマー（ＡＡ）］と；
−  好ましくはビフェノール、４，４’−ジヒドロキシ−１，１−ビフェニル、および相当する置換対応物から選択される、１つもしくは２つ以上のジヒドロキシル芳香族誘導体もしくはその誘導体を含むジヒドロキシル成分［モノマー（ＢＢ）］と
の重縮合から
ならびに／または好ましくは４−ヒドロキシ安息香酸、６−ヒドロキシ−ｅ−ナフトエ酸、および相当する置換対応物から選択される、１つもしくは２つ以上の芳香族ヒドロキル置換カルボン酸もしくはその誘導体［モノマー（ＡＢ）］の重縮合から誘導される繰り返し単位を含み、
モノマー（ＡＢ）は単独で、または上に詳述されたようなモノマー（ＡＡ）および（ＢＢ）と組み合わせて重合させ得ることが理解される。
【０１１２】
商業的に入手可能な全芳香族液晶ポリエステルの非限定的な例はとりわけ、１４５℃以上のＴｇを有することで知られる、Ｈｏｅｃｈｓｔ−Ｃｅｌａｎｅｓｅ製のＶＥＣＴＲＡ（登録商標）ＬＣＰおよびＡＳＴＭ  Ｄ６４８に従って１．８ＭＰａ負荷下で測定される場合に２００℃を超えるＨＤＴ値で一般に特徴付けられる、Ｓｏｌｖａｙ  Ｓｐｅｃｉａｌｔｙ  Ｐｏｌｙｍｅｒｓ  ＵＳＡ，ＬＬＣ製のＸＹＤＡＲ（登録商標）ＬＣＰである。
【０１１３】
ＶＥＣＴＲＡ（登録商標）ＬＣＰは典型的には、４−ヒドロキシ安息香酸と６−ヒドロキシ−２−ナフトエ酸とから合成され；ＶＥＣＴＲＡ（登録商標）ＬＣＰは、その繰り返し単位が、典型的には約２５／７５の比（ｌｃｐ−Ａ）／（ｌｃｐ−Ｂ）での、繰り返し単位（ｌｃｐ−Ａ）および（ｌｃｐ−Ｂ）：
2017526790.tif 000048
であるポリマーである。
【０１１４】
ＸＹＤＡＲ（登録商標）ＬＣＰは典型的に、４−ヒドロキシ安息香酸と、４，４’−ジヒドロキシ−１，１’−ビフェニルと、テレフタル酸とから合成され；基本構造は、イソフタル酸または４−アミノ安息香酸などの他のモノマーを使用することによって変性することができ；ＸＹＤＡＲ（登録商標）ＬＣＰは一般に、その繰り返し単位が、典型的には約１／２の比［（ｌｃｐ−Ｃ）＋（ｌｃｐ−Ｄ）］／（ｌｃｐ−Ｂ）での、繰り返し単位（ｌｃｐ−Ｃ）、（ｌｃｐ−Ｄ）および（ｌｃｐ−Ｂ）：
2017526790.tif 000049
であるポリマーである。
【０１１５】
本発明の目的のためには、表現「芳香族ポリアミドポリマー（ＰＡ）」は、３５モル％超、好ましくは４５モル％超、より好ましくは５５モル％超、さらにより好ましくは６５モル％超、最も好ましくは７５モル％超の、少なくとも１つのアミド基を含む芳香族繰り返し単位［繰り返し単位（ＲＰＡ）］を含むポリアミドを意味することを意図する。
【０１１６】
本発明の目的のためには、繰り返し単位（ＲＰＡ）に関連して表現「芳香族」は、前記繰り返し単位が少なくとも１つの芳香族基を含むことを意味することを意図する。繰り返し単位（ＲＰＡ）は、少なくとも１つの芳香族ジカルボン酸とジアミンとの重縮合によって、または少なくとも１つのジカルボン酸と芳香族ジアミンとの重縮合によって、または芳香族アミノ−酸の重縮合によって形成され得る。
【０１１７】
第１実施形態によれば、繰り返し単位（ＲＰＡ）は、
（ｉ−１）少なくとも１つの芳香族ジカルボン酸またはその誘導体［酸（ＡＲ）］を含む、ジカルボン酸成分［酸成分（ＡＡ）］と；
（ｉ−２）少なくとも１つの脂肪族アルキレン−ジアミン［アミン（ＮＮ）］を含むジアミン成分［アミン成分（ＮＮ）］と
の重縮合反応から、
および／または
（ｉ−３）少なくとも１個のアミノ基を含む少なくとも１つの芳香族カルボン酸を含む、芳香族アミノ酸成分［アミノ酸成分（ＡｒＮ）］
の重縮合反応から誘導される繰り返し単位（ＲＰＰＡ）である。
【０１１８】
繰り返し単位（ＲＰＰＡ）はしたがって、任意選択的にアミノ酸成分（ＡｒＮ）の存在下での、酸成分（ＡＡ）、ジアミン成分（ＮＮ）の重縮合から得ることができるか、またはアミノ酸成分（ＡｒＮ）の重縮合から得ることができ、エンドキャッピング、分岐点モノマーまたは他の非芳香族モノマーなどの追加の成分をさらに使用することができると理解される。
【０１１９】
酸成分（ＡＡ）は、前記少なくとも１つの芳香族ジカルボン酸［酸（ＡＲ）に加えて、１つまたは２つ以上の非芳香族ジカルボン酸［酸（ＡＬ）］を含んでもよい。
【０１２０】
酸（ＡＲ）の非限定的な例はとりわけ、イソフタル酸（ＩＡ）、テレフタル酸（ＴＡ）およびオルトフタル酸（ＯＡ）などのフタル酸［酸（ＰＡ）］、ならびに５−ｔｅｒ−ブチルイソフタル酸、２−フェノキシ−テレフタル酸などの置換対応物；ならびに２，５−ピリジンジカルボン酸、２，４−ピリジンジカルボン酸、３，５−ピリジンジカルボン酸、２，２−ビス（４−カルボキシフェニル）プロパン、ビス（４−カルボキシフェニル）メタン、２，２−ビス（４−カルボキシフェニル）ヘキサフルオロプロパン、２，２−ビス（４−カルボキシフェニル）ケトン、４，４’−ビス（４−カルボキシフェニル）スルホン、２，２−ビス（３−カルボキシフェニル）プロパン、ビス（３−カルボキシフェニル）メタン、２，２−ビス（３−カルボキシフェニル）ヘキサフルオロプロパン、２，２−ビス（３−カルボキシフェニル）ケトン、ビス（３−カルボキシフェノキシ）ベンゼン、２，６−ナフタレンジカルボン酸、２，７−ナフタレンジカルボン酸，１，４−ナフタレンジカルボン酸、２，３−ナフタレンジカルボン酸、１，８−ナフタレンジカルボン酸、１，２−ナフタレンジカルボン酸、式：
2017526790.tif 000050
のビフェニルジカルボン酸、
式：
2017526790.tif 000051
のジフェニルメタンジカルボン酸、
式：
2017526790.tif 000052
の４，４’−オキシビス（安息香酸）
などの他の芳香族ジカルボン酸である。
【０１２１】
酸（ＡＬ）中に、シュウ酸（ＨＯＯＣ−ＣＯＯＨ）、マロン酸（ＨＯＯＣ−ＣＨ２−ＣＯＯＨ）、アジピン酸［ＨＯＯＣ−（ＣＨ２）４−ＣＯＯＨ］、コハク酸［ＨＯＯＣ−（ＣＨ２）２−ＣＯＯＨ］、グルタル酸［ＨＯＯＣ−（ＣＨ２）３−ＣＯＯＨ］、２，２−ジメチルグルタル酸［ＨＯＯＣ−Ｃ（ＣＨ３）２−（ＣＨ２）２−ＣＯＯＨ］、２，４，４−トリメチル−アジピン酸［ＨＯＯＣ−ＣＨ（ＣＨ３）−ＣＨ２−Ｃ（ＣＨ３）２−ＣＨ２−ＣＯＯＨ］、ピメリン酸［ＨＯＯＣ−（ＣＨ２）５−ＣＯＯＨ］、スベリン酸［ＨＯＯＣ−（ＣＨ２）６−ＣＯＯＨ］、アゼライン酸［ＨＯＯＣ−（ＣＨ２）７−ＣＯＯＨ］、セバシン酸［ＨＯＯＣ−（ＣＨ２）８−ＣＯＯＨ］、ウンデカン二酸［ＨＯＯＣ−（ＣＨ２）９−ＣＯＯＨ］、ドデカン二酸［ＨＯＯＣ−（ＣＨ２）１０−ＣＯＯＨ］、テトラデカン二酸［ＨＯＯＣ−（ＣＨ２）１１−ＣＯＯＨ］、シス−および／またはトランス−シクロヘキサン−１，４−ジカルボン酸ならびにシス−および／またはトランス−シクロヘキサン−１，３−ジカルボン酸（ＣＨＤＡ）をとりわけ挙げることができる。
【０１２２】
本発明の好ましい実施形態によれば、酸成分（ＡＡ）は有利には、イソフタル酸（ＩＡ）、およびテレフタル酸（ＴＡ）からなる群から選択される少なくとも１つのフタル酸を含む。イソフタル酸およびテレフタル酸は、単独でまたは組み合わせて使用することができる。フタル酸は好ましくは、イソフタル酸と任意選択的に組み合わせて、テレフタル酸である。
【０１２３】
この好ましい実施形態による酸成分（ＡＡ）は、酸成分（ＡＡ）の全ての成分を基準として、少なくとも３５モル％、好ましくは少なくとも５０モル％の量で前記フタル酸を含む。
【０１２４】
ジアミン成分［アミン成分（ＮＮ）］は、少なくとも１つの脂肪族アルキレン−ジアミンを含む。
【０１２５】
前記脂肪族アルキレン−ジアミンは典型的に、２〜１８個の炭素原子を有する脂肪族アルキレンジアミンである。
【０１２６】
前記脂肪族アルキレンジアミンは有利には、１，２−ジアミノエタン、１，２−ジアミノプロパン、プロピレン−１，３−ジアミン、１，３−ジアミノブタン、１，４−ジアミノブタン、１，５−ジアミノペンタン、１，４−ジアミノ−１，１−ジメチルブタン、１，４−ジアミノ−１−エチルブタン、１，４−ジアミノ−１，２−ジメチルブタン、１，４−ジアミノ−１，３−ジメチルブタン、１，４−ジアミノ−１，４−ジメチルブタン、１，４−ジアミノ−２，３−ジメチルブタン、１，２−ジアミノ−１−ブチルエタン、１，５−ジアミノ−２−メチルペンタン（２−ＭＰＭＤ）、１，３−ペンタンジアミン（ＤＡＭＰ）、１，６−ジアミノヘキサン、１，７−ジアミノヘプタン、１，８−ジアミノ−オクタン、１，６−ジアミノ−２，５−ジメチルヘキサン、１，６−ジアミノ−２，４−ジメチルヘキサン、１，６−ジアミノ−３，３−ジメチルヘキサン、１，６−ジアミノ−２，２−ジメチルヘキサン、１，９−ジアミノノナン、１，６−ジアミノ−２，２，４−トリメチルヘキサン、１，６−ジアミノ−２，４，４−トリメチルヘキサン、１，７−ジアミノ−２，３−ジメチルヘプタン、１，７−ジアミノ−２，４−ジメチルヘプタン、１，７−ジアミノ−２，５−ジメチルヘプタン、１，７−ジアミノ−２，２−ジメチルヘプタン、１，１０−ジアミノデカン、１．８−ジアミノ−１，３−ジメチルオクタン、１，８−ジアミノ−１，４−ジメチルオクタン、１．８−ジアミノ−２，４−ジメチルオクタン、１，８−ジアミノ−３，４−ジメチルオクタン、１．８−ジアミノ−４，５−ジメチルオクタン、１．８−ジアミノ−２，２−ジメチルオクタン、１．８−ジアミノ−３，３−ジメチルオクタン、１，８−ジアミノ−４，４−ジメチルオクタン、１，６−ジアミノ−２，４−ジエチルヘキサン、１，９−ジアミノ−５−メチルノナン、１，１１−ジアミノウンデカンおよび１，１２−ジアミノドデカンからなる群から選択される。
【０１２７】
アミン成分（ＮＮ）は好ましくは、１，６−ジアミノヘキサン、１，８−ジアミノ−オクタン、１，１０−ジアミノデカン、１，１２−ジアミノドデカンおよびそれらの混合物からなる群から選択される少なくとも１つのジアミンを含む。より好ましくは、アミン成分（ＮＮ）は、１，６−ジアミノヘキサン、１，１０−ジアミノデカンおよびそれらの混合物からなる群から選択される少なくとも１つのジアミンを含む。
【０１２８】
少なくとも１つの脂肪族アルキレン−ジアミンに加えて、アミン成分（ＮＮ）は、前記脂肪族アルキレン−ジアミンと異なる少なくとも１つのジアミンをさらに含むことができる。
【０１２９】
前記追加のジアミンはとりわけ、下に示されるようなｍ−フェニレンジアミン（ＭＰＤ）、ｐ−フェニレンジアミン（ＰＰＤ）、３，４’−ジアミノジフェニルエーテル（３，４’−ＯＤＡ）、４，４’−ジアミノジフェニルエーテル（４，４’−ＯＤＡ）、ｍ−キシリレンジアミン（ＭＸＤＡ）、およびｐ−キシリレンジアミン（ＰＸＤＡ）：
2017526790.tif 000053
からなる群から好ましくは選択される、芳香族ジアミン（ＮＮＡｒ）であり得るか、
またはとりわけ、イソホロンジアミン（５−アミノ−（１−アミノメチル）−１，３，３−トリメチルシクロヘキサンとしても知られる）、１，３−シクロヘキサンビス（メチルアミン）（１，３−ＢＡＭＣ）、１，４−シクロヘキサンビス（メチルアミン）（１，４−ＢＡＭＣ）、４，４−ジアミノジシクロヘキシルメタン（ＰＡＣＭ）、およびビス（４−アミノ−３−メチルシクロヘキシル）メタンからなる群から好ましくは選択される、脂環式ジアミン（ＮＮＣｙ）であり得る。
【０１３０】
芳香族アミノ酸成分（ＡｒＮ）は、少なくとも１つの芳香族アミノ酸またはその誘導体を含み；前記芳香族アミノ−酸は一般に、４−（アミノメチル）安息香酸および４−アミノ安息香酸からなる群から選択される。
【０１３１】
この第１実施形態の芳香族ポリアミドポリマー（ＰＡ）はまた、パラグラフ（ｉ−１）で列挙されたモノマー［酸成分（ＡＡ）］と、（ｉ−２）で列挙されたモノマー［アミン成分（ＮＮ）］と（ｉ−３）で列挙されたモノマー［アミノ酸成分（ＡｒＮ）］との重縮合から誘導される繰り返し単位に加えて、とりわけ４−アミノシクロヘキサンカルボン酸（シスまたはトランス）、４−（アミノメチル）−シクロヘキサンカルボン酸（シスまたはトランス）などの脂肪族または脂環式アミノ酸成分の重縮合から誘導される繰り返し単位を含むことができる。
【０１３２】
第２実施形態によれば、繰り返し単位（ＲＰＡ）は、
（ｉ−１）少なくとも１つの非芳香族ジカルボン酸またはその誘導体［酸（ＡＬ’）］を含む、ジカルボン酸成分［酸成分（ＡＡ’）］と；
（ｉ−２）少なくとも１つの芳香族ジアミン［アミン（ＮＮＡＲ）］を含むジアミン成分［アミン成分（ＮＮ’）］と
の重縮合反応から誘導される繰り返し単位（ＲＰＸＡ）である。
【０１３３】
酸成分（ＡＡ’）は、前記少なくとも１つの非芳香族ジカルボン酸［酸（ＡＬ’）に加えて、１つまたは２つ以上の芳香族ジカルボン酸［酸（ＡＲ’）］を含んでもよい。
【０１３４】
この第２実施形態の芳香族ポリアミドに使用されるのに好適な酸（ＡＬ’）および酸（ＡＲ’）は、本明細書で上に酸（ＡＬ）および酸（ＡＲ）としてそれぞれ上に記載されたものと同じものである。
【０１３５】
ジアミン成分［アミン成分（ＮＮ’）］は、少なくとも１つの芳香族ジアミン［アミン（ＮＮＡｒ）］を含む。前記アミン（ＮＮＡｒ）は好ましくは、下に示されるようなｍ−フェニレンジアミン（ＭＰＤ）、ｐ−フェニレンジアミン（ＰＰＤ）、３，４’−ジアミノジフェニルエーテル（３，４’−ＯＤＡ）、４，４’−ジアミノジフェニルエーテル（４，４’−ＯＤＡ）、ｍ−キシリレンジアミン（ＭＸＤＡ）、およびｐ−キシリレンジアミン（ＰＸＤＡ）：
2017526790.tif 000054
からなる群から選択される。
【０１３６】
前記アミン（ＮＮＡｒ）はより好ましくは、ｍ−キシリレンジアミン（ＭＸＤＡ）である。
【０１３７】
アミン成分（ＮＮ’）は、前記アミン（ＮＮＡｒ）に加えて、第１実施形態に関連して上に詳述されたような脂肪族アルキレン−ジアミンと、イソホロンジアミン（５−アミノ−（１−アミノメチル）−１，３，３−トリメチルシクロヘキサンとしても知られる）、１，３−シクロヘキサンビス（メチルアミン）（１，３−ＢＡＭＣ）、１，４−シクロヘキサンビス（メチルアミン）（１，４−ＢＡＭＣ）、４，４−ジアミノジシクロヘキシルメタン（ＰＡＣＭ）、およびビス（４−アミノ−３−メチルシクロヘキシル）メタンからなる群から好ましくは選択される、脂環式ジアミンとからなる群から好ましくは選択される１つもしくは２つ以上の非芳香族ジアミンを含むことができる。
【０１３８】
本発明の目的のためには、表現「ポリカーボネート（ＰＣ）」は、３５モル％超、好ましくは４５モル％超、より好ましくは５５モル％超、さらにより好ましくは６５モル％超、最も好ましくは７５モル％超の、少なくとも１個のカーボネート基（−Ｏ−（Ｃ＝Ｏ）−Ｏ−）と少なくとも１つの芳香族基とを有する繰り返し単位を含むポリマーを意味することを意図する。
【０１３９】
一般にポリカーボネート（ＰＣ）は、次の繰り返し単位：
2017526790.tif 000055
（式中：
Ｒｗは、ハロゲンまたはヘテロ原子を場合により含む、炭化水素基であり；
ｗは、ゼロまたは１〜４の整数であり；
Ｅは、結合、ヘテロ原子を場合により含む、炭化水素基またはヘテロ原子を含む二価の基である）
を有する。
【０１４０】
特に、
（ｉ）繰り返し単位が全て、式（Ａ）：
2017526790.tif 000056
のものであるポリカーボネート（ＰＣ）（これらのポリカーボネート（ＰＣ）は一般に、ビスフェノールＡとホスゲンとの反応によって得られる）；および
（ｉｉ）上の式（Ａ）の繰り返し単位と場合により組み合わせて、式（Ｂ）：
2017526790.tif 000057
の繰り返し単位を含むポリカーボネート（ＰＣ）（これらのポリカーボネートは一般に、場合によりビスフェノールＡの存在下で、１，１−ビス（４−ヒドロキシフェニル）−３，３，５−トリメチルシクロヘキサン（ＢＰＴＭＣ）とホスゲンとの反応によって得られ、ＢａｙｅｒからＨｉｇｈ  Ｔｅｍｐｅｒａｔｕｒｅ  ＡＰＥＣ（登録商標）ポリカーボネートとしてとりわけ入手可能である）
が有用である。
【０１４１】
本発明の組成物は、化合物（Ｂ）と異なる少なくとも１つの充填材を、組成物の総重量に対して、一般に約５重量パーセント〜約７０重量パーセントの量でさらに含んでもよい。
【０１４２】
充填材はとりわけ、無機フィラー［材料（Ｉ）］および炭素質充填材［材料（Ｃ）］からなる群から選択することができる。
【０１４３】
フィラーは、様々なモルフォロジ、例えば、球状、板状または針状などの等方性のモルフォロジを有してもよい。フィラーは、したがって、とりわけ繊維、中空もしくは中実ペレット、粉末の形態にあってもよい。
【０１４４】
本発明に関連して、表現「無機充填材」および「材料（Ｉ）」は、化合物（Ｂ）と異なる無機塩または酸化物から本質的になる全てのそれらの材料を意味することを意図する。
【０１４５】
使用することができる材料（Ｉ）の非限定的な例はとりわけ、無機酸化物、無機シリケート、無機硫酸塩、窒化物、炭化物などである。無機酸化物は一般に、Ｓｉ、Ｚｒ、Ｃｅ（＋ＩＶ）およびＴｉ酸化物ならびにこれらの金属を１つもしくは複数の他の金属または非金属と組み合わせて含む混合酸化物；例えばＴｉＯ２、シリカ／酸化ケイ素（天然および合成酸化物を含む）、アルミナ／酸化アルミニウム（天然および合成酸化物を含む）、ジルコニア／酸化ジルコニウム（天然および合成酸化物を含む）、ジルコネート、ＣｅＯ２、ガラス、カオリナイト、タルク、マイカ、ウォラストナイト、珪藻などから選択される。窒化物および炭化物中に、窒化ケイ素および炭化ケイ素を挙げることができる。無機シリケートには、とりわけアルミノ−シリケート（天然および合成粘土を含む）、ケイ酸カルシウム、セメントなどが含まれる。金属硫酸塩は一般に、Ｃａ、Ｍｇ、Ｂａ、Ｓｒ硫酸塩などのアルカリおよびアルカリ土類金属硫酸塩から選択される。
【０１４６】
ある実施形態に従った材料（Ｉ）中で、充填材は、ガラス繊維からなる群から選択される材料（Ｉ）である。ガラス繊維フィラーは、長円形、楕円形または長方形などの円形断面または非円形断面を有していてもよい（「扁平ガラス繊維」）。ガラス繊維は、エンドレス繊維としてまたはチョップドガラス繊維として添加されてもよい。ガラス繊維は一般に、５〜２０、好ましくは５〜１５μｍ、より好ましくは５〜１０μｍの相当直径を有する。Ｅガラス繊維はとりわけ、チョップドガラス繊維としてか、またはエンドレス繊維（ロービング）として使用される。しかし、Ａ、Ｃ、Ｄ、Ｍ、Ｓ、Ｒガラス繊維などの全ての他のガラス繊維タイプまたはそれらの任意の混合物もしくはＥガラス繊維との混合物が使用されてもよい。
【０１４７】
本発明に関連して、表現「炭素質充填材」および「材料（Ｃ）」は、炭素から本質的になる全てのそれらの材料を意味することを意図する。前記炭素質材料が減少量の他の元素（例えばＨ、Ｏ、Ｎ、Ｓ．．．）を、これが炭素質材料自体の物理化学的特性に有意に影響を及ぼすことなく含んでもよいことは理解される。炭素質材料は、とりわけカーボンブラックであり得、またはとりわけ炭素繊維であり得る。
【０１４８】
本組成物が、潤滑剤、顔料、熱安定剤、難燃剤、加工助剤などを含むが、それらに限定されない１つもしくは複数の通常の添加剤をさらに含んでもよいことがさらに理解される。
【０１４９】
本発明の別の態様は、上に詳述されたような組成物を製造する方法である。
【０１５０】
本発明の方法は有利には、少なくとも前記芳香族スルホンポリマー［ポリマー（Ｐ）］と；有機ＵＶ吸収剤［吸収剤（ＵＶ）］と；塩基性化合物（Ｂ）とを混合する工程を含む。他の任意選択の原料が、上に詳述されたような組成物を最終的に提供するために本発明の方法で同様に混合されてもよい。
【０１５１】
ポリマー（Ｐ）は一般に、粉末の形態下でまたはペレットの形態下で本発明の方法では提供される。表現「粉末」は、通常の意味を有する、すなわち、材料のルーズな離散粒子の形態下にあると理解されるべきである。
【０１５２】
本方法は一般に、融解状態でブレンドする（溶融ブレンドする）ことによって前記原料を混合する工程を含み；共回転および反転押出機、一軸スクリュー押出機、共混練機、ディスク−パックプロセッサおよび他のタイプの押出装置などの従来型溶融配合装置を用いることができる。好ましくは、押出機、より好ましくは二軸スクリュー押出機を用いることができる。
【０１５３】
必要に応じて、配合スクリュー、例えば、フライトピッチおよび幅、クリアランス、長さの設計ならびに運転条件は、ポリマー（Ｐ）を有利に完全に溶融させるために、および異なる原料の均質な分配を有利に得るために十分な熱および力学的エネルギーが提供されるように有利には選ばれるであろう。したがって、本発明の組成物のストランド押出物を得ることが有利に可能である。そのようなストランド押出物は、造形品の製造のためにさらに加工することができる、ペレットまたはビーズの形態下で組成物を提供するために、水スプレーを使ったコンベヤ上でしばらく冷却した後、例えば回転刃物を用いて切り刻むことができる。
【０１５４】
本方法は、溶融ブレンディングの前に、固体状態のポリマー（Ｐ）の粉末を吸収剤（ＵＶ）および／または塩基性化合物（Ｂ）と乾式ブレンドする予備工程をさらに含んでもよい。典型的には、上に詳述されたような乾式ブレンディングは、とりわけＨｅｎｓｃｈｅｌ型ミキサーおよびリボンミキサーなどの高強度ミキサーを用いることによって実施される。
【０１５５】
したがって、ポリマー組成物（Ｃ）はとりわけ、多種多様な最終用途に有用な物品の製造に非常に好適である。
【０１５６】
本発明の組成物は、フィルム、シート、パイプ、チューブまたは他の完成品を製造するために使用されるのに特に好適である。
【０１５７】
少なくとも部分的に本発明の組成物から製造することができる物品の非限定的な例は、
−  管継手、リング、蛇口、弁および多岐管など、圧力下を含めて水または他の流体の輸送用に使用される配管物品。その一般的な用途分野は、家庭用温冷水、ラジエータ加熱システム、床および壁冷暖房システム、圧縮空気システムおよび天然ガス用配管システムを含む；
−  医療機器または機器の部品（とりわけ、ハンドルおよび観察ガラス）、医療処置（麻酔など）で使用される化学薬品を取り扱うまたは分配する医療装置の構成部品、そのような機器を保持するために使用されるケースおよびトレイなどの医療／歯科／ヘルスケア物品；
−  航空機でのパネルおよび構成部品（ダクトエレメント、構造ブラケット、ファスナー、客室インテリア構成部品または他の軽量もしくは中量構造エレメントおよび構成部品）などの航空機インテリア物品；
−  加温トレイ、スチームテーブルトレイ、プラスチック調理器具などの食品サービス物品；
−  ミルクおよび他の乳製品の収集または輸送のために用いられる配管システムなどの乳製品設備物品；
−  漏斗、フィルター装置および他の実験室設備などの実験室設備物品；
−  取付け部品、スナップ式部品、ネジボス部品、相互可動要素、機能要素、作動要素、トラッキング要素、調節要素、キャリア要素、フレーム要素、フィルム、特にスピーカーフィルム、スイッチ、コネクタ、ケーブル、ハウジング、ハウジング上に統合された任意の構造部品、ならびに例えばスピーカー部品、アンテナ構成部品および支持要素などの携帯型電子機器に使用されるようなハウジング以外の任意の他の構造部品、携帯電話タブレットおよびラップトップコンピュータなどを含む携帯型電子機器に使用されるキーパッドボタン、バッテリーカバー、フロントカバーを含む、電子機器の構造部品などの電子物品；
−  電線および電磁ワイヤー絶縁コーティング；
−  例えば高温および／または攻撃的な化学環境に遭遇する自動車用途向け部品
である。
【０１５８】
参照により本明細書に援用される特許、特許出願、および刊行物のいずれかの開示が用語を不明瞭にさせ得る程度まで本出願の記載と矛盾する場合、本記載が優先するものとする。
【０１５９】
本発明は、以下の実施例に関連してこれから説明されるが、その目的は、単に例示的であるに過ぎず、本発明の範囲を限定することを意図しない。
【実施例】
【０１６０】
原材料
ポリマー−１：Ｒａｄｅｌ（登録商標）Ｒ−５１００  ＮＴは、Ｓｏｌｖａｙ  Ｓｐｅｃｉａｌｔｙ  Ｐｏｌｙｍｅｒｓ  ＵＳＡ，Ｌ．Ｌ．Ｃ．製のポリフェニルスルホンＰＰＳＵホモポリマーである。
ポリマー−２：Ｖｉｃｔｒｅｘ（登録商標）ＰＥＥＫ  １５０Ｐは、Ｖｉｃｔｒｅｘ  ｐｌｃ．製のポリエーテルエーテルケトンである。
ポリマー−３：Ｕｄｅｌ（登録商標）Ｐ−１７００は、Ｓｏｌｖａｙ  Ｓｐｅｃｉａｌｔｙ  Ｐｏｌｙｍｅｒｓ  ＵＳＡ、Ｌ．Ｌ．Ｃ．製のポリスルホンＰＳＵホモポリマーである。
ＴｉＯ２：Ｔｉ−Ｐｕｒｅ（登録商標）Ｒ−１０５は、ＤｕＰｏｎｔ（登録商標）製の最高耐久性グレードのＴｉＯ２である。
金属酸化物−１：Ｋｙｏｗａｍａｇ（登録商標）ＭＦ−１５０は、協和化学工業株式会社製の酸化マグネシウムの銘柄である。
金属酸化物−２：ＫＷ−２２００は、協和化学工業株式会社製の酸化アルミニウムマグネシウム（約３５％のＡｌ２Ｏ３および約６０％のＭｇＯ）の銘柄である。
金属酸化物−３：ＣＡ６０２は、Ｍｉｓｓｉｓｓｉｐｐｉ  Ｌｉｍｅ製の酸化カルシウムの銘柄である。
ＵＶ−１：Ｔｉｎｕｖｉｎ（登録商標）１６００は、ＢＡＳＦ製の上に詳述されたような式（Ｔ１）のヒドロキシフェニルトリアジンＵＶ吸収剤である。
ＵＶ−２：Ｔｉｎｕｖｉｎ（登録商標）４６０は、ＢＡＳＦ製の式（Ｔ２）のヒドロキシフェニルトリアジンＵＶ吸収剤である。
ＵＶ−３：Ｔｉｎｕｖｉｎ（登録商標）１５７７は、ＢＡＳＦ製の式（Ｔ１１）のヒドロキシフェニルトリアジンＵＶ吸収剤である。
ＵＶ−４：Ｃｙａｓｏｒｂ（登録商標）Ｖ−３６３８Ｆは、Ｃｙｔｅｃ  Ｉｎｄｕｓｔｒｉｅｓ  Ｉｎｃ．製の上に詳述されたような式（ＢＸ１）のベンゾオキサジン−４−オン系統からのＵＶ安定剤である。
ＵＶ−５：Ｕｖｉｎｕｌ（登録商標）３０３０は、ＢＡＳＦ製の上に詳述されたような式（ＣＮ３）のシアノアクリレートＵＶ吸収剤である。
ＵＶ−６：Ｔｉｎｕｖｉｎ（登録商標）３６０は、ＢＡＳＦ製の上に詳述されたような式（ＢＴ１）のベンゾトリアゾールＵＶ吸収剤である。
【０１６１】
ＵＶ−可視分光法
ＵＶ吸収剤を１０ｐｐｍ濃度でＨＰＬＣグレードの塩化メチレンに溶解させた。溶液を、Ｐｅｒｋｉｎ  Ｅｌｍｅｒ  Ｌａｍｂｄａ  ９５０  ＵＶ／Ｖｉｓ分光計を用いて分析した。スペクトルは、対照セルに塩化メチレンを使用して得られた。図１は、（塩化メチレン中の１０ｐｐｍ溶液として）ヒドロキシフェニル−トリアジン型の３種の異なるＵＶ吸収剤（ＵＶ−１、ＵＶ−２、ＵＶ−３、実線）に関して、ベンゾオキサジン−４−オン型のＵＶ吸収剤（ＵＶ−４、点線）に関して、シアノアクリレート−型のＵＶ吸収剤（ＵＶ−５、点線）、およびベンゾトリアゾール型のＵＶ吸収剤（ＵＶ−６、点線）に関して波長の関数としての吸光度のプロットである。図１から明らかなように、ヒドロキシフェニル−トリアジン型のＵＶ吸収剤、特にＵＶ−１は、これらの化合物を最も有効なＵＶ吸収剤として場合により提案するように、関連ＵＶ領域で最高の吸光係数を有するように見える。
【０１６２】
組成物の調製のための一般的な手順
表１に列挙されるような原料の全てを、幾つかの減量（ｗｅｉｇｈｔ  ａｎｄ  ｌｏｓｓ）フィーダーによって１２のゾーンを含むＺＳＫ−２６二軸スクリュー押出機の第１バレルに供給した。スクリュー速度は２００ｒｐｍであった。バレル温度設定値は、３４０〜３６０℃の範囲にあった。そのようにして得られた押出物を、従来装置を用いて冷却し、ペレット化した。様々な原料の種類および量を、各原料の量を重量％で示す、表１にまとめる。
【０１６３】
色測定
Ｌ、ａおよびｂ値を、Ｘ−Ｒｉｔｅ  Ｃｏｌｏｒ  ｉ７卓上分光光度計を用いて色チップに関して測定した。測定は、ＣＷＦ（クールホワイト蛍光）一次光源を使って反射、ＳＣＩ（正反射光を含む）モードで行った。報告値は、３つの色チップに関して行われた３つの測定の平均である。
【０１６４】
ＵＶコンディショニング
色チップを、ＡＳＴＭ  Ｄ４４５９−０６およびＡＳＴＭ  Ｇ１５５−０５ａによって規定されるように制御環境条件下でフィルター処理キセノンアーク光（Ａｔｌａｓ  Ｍｏｄｅｌ  Ｃｉ４０００  Ｘｅｎｏｎ  Ａｒｃ  Ｗｅａｔｈｅｒ−Ｏｍｅｔｅｒ（登録商標）Ｓ／Ｎ  １５７３３）に暴露した。４２０ｎｍでの放射照度を、０．８±０．０５Ｗ／（ｍ２・ｍｍ）に制御した。黒色パネル動作温度は５５℃であり、動作相対湿度は５５％であった。被暴露検体と対照検体との間の色差を、ＣＩＥ９４  ΔＥによっておよび上に記載された色測定法に従って特徴付けた。結果を表１〜３にまとめる。
【０１６５】
表１にまとめられた結果は、有機ＵＶ吸収剤が、溶液にある時にＵＶ光に対して非常に高い吸収係数を有するが、上述の塩基性化合物と組み合わせて使用されない限り、スルホンポリマーマトリックスを安定させるのに有効ではないことを明らかに実証する。
【０１６６】
2017526790.tif 000058
【０１６７】
表１で理解できるように、いかなる安定剤も存在せずに、ポリマー−１は、白色顔料との混合物で約１４の色の偏差を受ける（ＣＥ−１を参照されたい）。実質的に何らの改善もＵＶ−１単独（ＣＥ−２）では得られない。ＵＶ−１安定剤は、上に明記されたような金属酸化物と組み合わせて使用された場合に有効になるに過ぎない（Ｅ−３を参照されたい）。同じ傾向は、ヒドロキシフェニル−トリアジン型の他の有機ＵＶ安定剤（ＵＶ−２およびＵＶ−３）に関しても実証され、それらは、上に定義されたような金属酸化物と組み合わせた場合に色のより良好な保持（すなわち、ＣＩＥ９４  ΔＥのより低い値）を可能にすることが分かる。
【０１６８】
2017526790.tif 000059
【０１６９】
2017526790.tif 000060
【０１７０】
実施例１４（その性能は、ＣＥ−１２およびＣＥ−１３のそれらと比較されるべきである）は、有機ＵＶ吸収剤（ヒドロキシフェニルトリアジン型の例での）と塩基性金属酸化物との組み合わせが、スルホンポリマーのみでできたポリマー化合物においてのみならず、さらに、他のタイプのポリマー（より正確には、このケースでは、ＰＥＥＫポリマー）を含む化合物においても有効であることを実証する。
【０１７１】
比較例ＣＥ−１５および実施例Ｅ−１６は、ポリスルホン（ＰＳＵ）型ポリマーの色の保持を確保するという有機ＵＶ吸収剤の有効性を代表するものであり、一方、ＵＶ誘発分解に対するＰＳＵの感受性は、ＵＶ老化下の変色におけるＰＰＳＵの傾向よりも小さく、またＰＳＵ材料において、塩基性金属酸化物の添加は、カラーシフトを改善するのに有効であり、これらの観点で約１単位のＣＩＥ９４  ΔＥが重要である。
【０１７２】
本明細書で下の表４は、ベンゾオキサジン−４−オン型のＵＶ吸収剤（ＵＶ−４）、シアノアクリレート型のＵＶ吸収剤（ＵＶ−５）、およびベンゾトリアゾール型のＵＶ吸収剤（ＵＶ−６）で得られた追加の結果を提供する。
【０１７３】
2017526790.tif 000061
【０１７４】
全てのケースで、有機ＵＶ吸収剤は、スルホンポリマーに使用された場合、上に詳述されたような塩基性金属酸化物と組み合わせて使用された場合にＵＶ老化時の変色を回避するのに改善された性能を示す。
【図１】
2017526790.tif 000080
【国際調査報告】
2017526790.tif 000081
2017526790.tif 000082
2017526790.tif 000083